(57)【要約】【課題】従来の触媒層と比較して、燃料電池の発電性能を向上することができる触媒層を提供する。【解決手段】固体高分子型燃料電池に使用される膜−電極接合体の触媒層であって、当該触媒層が、ヒドロキシ基とエーテル結合とを有する有機溶媒（Ａ−１）及びヒドロキシ基を少なくとも２個有する有機溶媒（Ａ−２）から選ばれる少なくとも１種の有機溶媒（Ａ）を含有し、触媒層の総質量に対する有機溶媒（Ａ）の含有率Ｘ質量％が下記式（α）を満たす、触媒層を提供する。  ０．００１≦Ｘ≦１…（α）【選択図】なし【特許請求の範囲】
【請求項１】
固体高分子型燃料電池に使用される膜−電極接合体の触媒層であって、
当該触媒層が、ヒドロキシ基とエーテル結合とを有する有機溶媒（Ａ−１）及びヒドロキシ基を少なくとも２個有する有機溶媒（Ａ−２）から選ばれる少なくとも１種の有機溶媒（Ａ）を含有し、
前記触媒層の総質量に対する有機溶媒（Ａ）の含有率Ｘ質量％が下記式（α）を満たす、触媒層。
０．００１≦Ｘ≦１…（α）
【請求項２】
有機溶媒（Ａ）が、下記式（１）で表される化合物である、請求項１に記載の触媒層。
【化１】
2012134138.tif 000031
［式（１）中、ｋは１〜５の整数を表す。Ｒｘは２価の脂肪族基を表す。当該２価の脂肪族基は、置換基を有していてもよい炭素数１〜１０のアルキル基、置換基を有していてもよい炭素数１〜１０のアルコキシ基、置換基を有していてもよい炭素数６〜２０のアリール基、置換基を有していてもよい炭素数６〜２０のアリールオキシ基、ヒドロキシ基から選ばれる置換基を有していてもよい。Ｒｙは、水素原子、置換基を有していてもよい炭素数１〜１０のアルキル基、又は置換基を有していてもよい炭素数６〜２０のアリール基を表す。］
【請求項３】
有機溶媒（Ａ）が、１００℃以上３００℃未満の沸点を有する、請求項１又は２に記載の触媒層。
【請求項４】
有機溶媒（Ａ）が、エチレングリコールモノエチルエーテル、ジエチレングリコールモノエチルエーテル、エチレングリコール及びジエチレングリコールから選ばれる少なくとも１種の化合物である請求項２又は３に記載の触媒層。
【請求項５】
請求項１〜４のいずれか一項に記載の触媒層と、
当該触媒層が積層された、支持基材、電解質膜又はガス拡散層と、を備える積層体。
【請求項６】
高分子電解質膜上に第一の触媒層を形成し、第一の積層体を得る工程と、
ガス拡散層上に、請求項１〜４のいずれか一項に記載の第二の触媒層を形成し、第二の積層体を得る工程と、
前記第一の積層体及び前記第二の積層体を、前記第一の積層体の主面のうち前記第一の触媒層が形成された面とは反対の面と、前記第二の積層体の主面のうち前記第二の触媒層が形成された面と、が接触するように積層し、加熱加圧する工程と、を備える、膜−電極接合体の製造方法。
【発明の詳細な説明】
【技術分野】
【０００１】
本発明は、触媒層、積層体及び膜−電極接合体の製造方法に関する。
【背景技術】
【０００２】
固体高分子形燃料電池（以下、場合により「燃料電池」という）は、燃料ガス（例えば、水素が挙げられる。）と酸素との化学的反応により発電させる発電装置であり、次世代エネルギーの一つとして電気機器産業や自動車産業等の分野において大きく期待されている。燃料電池は、２つの触媒層と、これら２つの触媒層に挟まれた高分子電解質膜（隔膜）と、を基本単位として構成されている。このような燃料電池に用いられる触媒層としては、例えば、特定のイオン交換樹脂と水を含む溶媒とを含む分散組成物、及び、触媒粉末、を含む塗工液から形成される触媒層がある（例えば、特許文献１を参照）。
【先行技術文献】
【特許文献】
【０００３】
【特許文献１】国際公開第０９／１２５６９５号
【発明の概要】
【発明が解決しようとする課題】
【０００４】
ところで、触媒層は、燃料電池として用いた場合に、高い発電性能を有する燃料電池を作製できるものであることが求められる。
【０００５】
そこで、本発明は、発電性能に優れた燃料電池を作製できる触媒層を提供することを目的とする。本発明はまた、当該触媒層を備える積層体及び当該触媒層を備える膜−電極接合体の製造方法を提供することを目的とする。
【課題を解決するための手段】
【０００６】
本発明は、固体高分子型燃料電池に使用される膜−電極接合体の触媒層であって、当該触媒層が、ヒドロキシ基とエーテル結合とを有する有機溶媒（Ａ−１）及びヒドロキシ基を少なくとも２個有する有機溶媒（Ａ−２）から選ばれる少なくとも１種の有機溶媒（Ａ）を含有し、上記触媒層の総質量に対する有機溶媒（Ａ）の含有率Ｘ質量％が下記式（α）を満たす、触媒層を提供する。
【０００７】
０．００１≦Ｘ≦１…（α）
【０００８】
このような触媒層は、上記構成を有することにより、燃料電池の材料として用いた場合において、発電性能に優れた燃料電池を作製できる。
【０００９】
本発明の触媒層においては、有機溶媒（Ａ）が、下記式（１）で表される化合物であることが好ましい。
【００１０】
【化１】
2012134138.tif 000002
【００１１】
式（１）中、ｋは１〜５の整数を表す。Ｒｘは２価の脂肪族基を表す。当該２価の脂肪族基は、置換基を有していてもよい炭素数１〜１０のアルキル基、置換基を有していてもよい炭素数１〜１０のアルコキシ基、置換基を有していてもよい炭素数６〜２０のアリール基、置換基を有していてもよい炭素数６〜２０のアリールオキシ基、ヒドロキシ基から選ばれる置換基を有していてもよい。Ｒｙは、水素原子、置換基を有していてもよい炭素数１〜１０のアルキル基、又は置換基を有していてもよい炭素数６〜２０のアリール基を表す。
【００１２】
有機溶媒（Ａ）が、このようなものであると、得られる燃料電池の発電性能がより向上する。
【００１３】
また、本発明の触媒層においては、有機溶媒（Ａ）が、１００℃以上３００℃未満の沸点を有することが好ましい。
【００１４】
有機溶媒（Ａ）が、このようなものであると、得られる燃料電池の発電性能がさらに向上する。
【００１５】
本発明の触媒層においては、有機溶媒（Ａ）が、エチレングリコールモノエチルエーテル、ジエチレングリコールモノエチルエーテル、エチレングリコール及びジエチレングリコールから選ばれる少なくとも１種の化合物であることがより好ましい。
【００１６】
有機溶媒（Ａ）が、このようなものであると、得られる燃料電池の発電性能がさらに一層向上する。
【００１７】
本発明はまた、上記触媒層と、当該触媒層が積層された、支持基材、電解質膜又はガス拡散層と、を備える積層体を提供する。
【００１８】
このような積層体は、上記触媒層を備えるため、燃料電池の材料として用いた場合において、発電性能に優れた燃料電池を作製できる。
【００１９】
本発明はまた、高分子電解質膜上に第一の触媒層を形成し、第一の積層体を得る工程と、ガス拡散層上に、本発明に係る第二の触媒層を形成し、第二の積層体を得る工程と、第一の積層体及び第二の積層体を、第一の積層体の主面のうち第一の触媒層が形成された面とは反対の面と、第二の積層体の主面のうち第二の触媒層が形成された面と、が接触するように積層し、加熱加圧する工程と、を備える、膜−電極接合体の製造方法を提供する。
【００２０】
このような製造方法によれば、発電性能に優れた燃料電池を作製できる膜−電極接合体を容易に製造することができる。
【発明の効果】
【００２１】
本発明によれば、発電性能に優れる燃料電池を作製できる触媒層を提供することができる。本発明によればまた、当該触媒層を備える積層体及び当該触媒層を備える膜−電極接合体の製造方法を提供することができる。
【図面の簡単な説明】
【００２２】
【図１】本実施形態の触媒層を備える固体高分子形燃料電池（燃料電池単セル）の好適な実施形態を示す一部破断斜視図である。
【図２】本実施形態の触媒層を備える膜−電極接合体（ＭＥＡ）の好適な製造方法を説明するための断面図である。
【発明を実施するための形態】
【００２３】
以下、本発明の好適な実施形態について説明する。
【００２４】
＜触媒層＞
本実施形態の触媒層は、固体高分子型燃料電池に使用される膜−電極接合体の触媒層であって、当該触媒層が、ヒドロキシ基とエーテル結合とを有する有機溶媒（Ａ−１）及びヒドロキシ基を少なくとも２個有する有機溶媒（Ａ−２）から選ばれる少なくとも１種の有機溶媒（Ａ）を含有し、上記触媒層の総質量に対する有機溶媒（Ａ）の含有率Ｘ質量％が下記式（α）を満たすものである。
【００２５】
０．００１≦Ｘ≦１…（α）
【００２６】
このような触媒層によれば、燃料電池の材料として用いた場合において、発電性能に優れた燃料電池を作製できる。ここで、当該触媒層がこのような効果を奏する理由の一つを、本発明者らは以下のように推測する。本実施形態の触媒層は、上述のとおり、ヒドロキシ基とエーテル結合とを有する有機溶媒（Ａ−１）及びヒドロキシ基を少なくとも２個有する有機溶媒（Ａ−２）から選ばれる少なくとも１種の有機溶媒（Ａ）を特定の割合で含有する。これにより、燃料電池を製造した場合における触媒層と電解質膜との接着性が高まり、結果的に、得られる燃料電池の発電性能が向上すると考えられる。このような触媒層と電解質膜との接着性の向上は、本実施形態の触媒層に含まれている上記特定の溶媒が電解質膜を構成している材料の良溶媒となり得るため、触媒層に接している電解質膜がその界面部分において触媒層中の溶媒によって可塑化されることが一因となって生じると考えられる。特に、電解質膜が、後述するような第１又は第２のブロック共重合体型高分子電解質から構成される場合は、触媒層に含まれている溶媒による可塑化が生じ易いので、触媒層と電解質膜との接着性の向上効果、ひいては燃料電池の発電性能の向上効果が特に良好に得られる傾向にある。
【００２７】
以下、各成分について詳細に説明する。
【００２８】
［有機溶媒（Ａ）］
有機溶媒（Ａ）は、ヒドロキシ基とエーテル結合とを有する有機溶媒（Ａ−１）及びヒドロキシ基を少なくとも２個有する有機溶媒（Ａ−２）から選ばれるものであれば、特に制限はないが、下記式（１）で表される化合物であることが好ましい。有機溶媒（Ａ）がこのようなものであると、得られる燃料電池の発電性能をより向上させることができる。
【化２】
2012134138.tif 000003
【００２９】
式（１）中、ｋは１〜５の整数を表す。Ｒｘは２価の脂肪族基を表す。当該２価の脂肪族基は、置換基を有していてもよい炭素数１〜１０のアルキル基、置換基を有していてもよい炭素数１〜１０のアルコキシ基、置換基を有していてもよい炭素数６〜２０のアリール基、置換基を有していてもよい炭素数６〜２０のアリールオキシ基、ヒドロキシ基から選ばれる置換基を有していてもよい。Ｒｙは、水素原子、置換基を有していてもよい炭素数１〜１０のアルキル基、又は置換基を有していてもよい炭素数６〜２０のアリール基を表す。
【００３０】
式（１）中のＲｘとしては、例えば、炭素数１〜１０のアルキレン基、置換基としてヒドロキシ基を有する炭素数１〜１０のアルキレン基、置換基としてアリール基を有する炭素数６〜１０のアルキレン基、置換基としてアルコキシ基を有する炭素数６〜１０のアルキレン基が挙げられる。
【００３１】
Ｒｘとしての炭素数１〜１０のアルキレン基としては、例えば、メチレン基、エチレン基、ｎ−プロピレン基、イソプロピレン基、ｎ−ブチレン基、ｓｅｃ−ブチレン基、イソブチレン基、ｎ−ペンチレン基、２，２−ジメチルプロピレン基、シクロペンチレン基、ｎ−ヘキシレン基、シクロヘキシレン基、２−メチルペンチレン基、２−エチルヘキシレン基、ｎ−ヘプシレン基、ｎ−オクチレン基、ノニレン基、ドデシレン基が挙げられる。中でも、メチレン基、エチレン基、ｎ−プロピレン基、イソプロピレン基、ｎ−ブチレン基、ｓｅｃ−ブチレン基、イソブチレン基が好ましく、メチレン基、エチレン基、ｎ−プロピレン基、イソプロピレン基がより好ましく、メチレン基、エチレン基が更に好ましく、エチレン基が特に好ましい。
【００３２】
また、式（１）中のＲｙとしては、水素原子、炭素数１〜１０のアルキル基、置換基としてヒドロキシ基を有する炭素数１〜１０のアルキル基、置換基としてアリール基を有する炭素数６〜１０のアルキル基、置換基としてアルコキシ基を有する炭素数６〜１０のアルキル基、炭素数６〜１０のアリール基、置換基としてヒドロキシ基を有する炭素数６〜１０のアリール基、置換基としてアルキル基を有する炭素数６〜１０のアリール基、置換基としてアルコキシ基を有する炭素数６〜１０のアリール基が好ましい。
【００３３】
Ｒｙとしての炭素数１〜１０のアルキル基としては、例えば、メチル基、エチル基、ｎ−プロピル基、イソプロピル基、ｎ−ブチル基、ｓｅｃ−ブチル基、イソブチル基、ｎ−ペンチル基、２，２−ジメチルプロピル基、シクロペンチル基、ｎ−ヘキシル基、シクロヘキシル基、２−メチルペンチル基、２−エチルヘキシル基、ｎ−ヘプシル基、ｎ−オクチル基、ノニル基、ドデシル基が挙げられる。中でも、メチル基、エチル基、ｎ−プロピル基、イソプロピル基、ｎ−ブチル基、ｓｅｃ−ブチル基、イソブチル基が好ましく、メチル基、エチル基、ｎ−プロピル基、イソプロピル基がより好ましく、メチル基、エチル基が更に好ましく、エチル基が特に好ましい。
【００３４】
得られる燃料電池の発電性能を高める観点からは、式（１）において、Ｒｘが炭素数１〜１０のアルキレン基であり、Ｒｙが水素原子又は炭素数１〜１０のアルキル基であることが好ましい。
【００３５】
また、式（１）中のｋは、後述の高分子電解質への溶解性の観点からは、１〜５の整数であることが好ましく、１〜３の整数であることがより好ましく、１又は２であることが更に好ましい。
【００３６】
得られる燃料電池の発電性能を高める観点からは、式（１）において、Ｒｘがエチレン基であり、Ｒｙが水素原子又はエチル基であり、ｋが１又は２であることが特に好ましい。すなわち、本実施形態の触媒層においては、有機溶媒（Ａ）が、エチレングリコールモノエチルエーテル、ジエチレングリコールモノエチルエーテル、エチレングリコール及びジエチレングリコールから選ばれる少なくとも１種の化合物であることが特に好ましい。
【００３７】
また、得られる燃料電池の発電性能の観点から、有機溶媒（Ａ）は、１００℃以上３００℃未満の沸点を有することが好ましい。
【００３８】
ヒドロキシ基とエーテル結合とを有する有機溶媒（Ａ−１）及びヒドロキシ基を少なくとも２個有する有機溶媒（Ａ−２）から選ばれる少なくとも１種の有機溶媒（Ａ）のうち、１００℃以上３００℃未満の沸点を有するものとしては、例えば、エチレングリコールモノエチルエーテル（沸点１３５℃）、ジエチレングリコールモノエチルエーテル（沸点２０２℃）、エチレングリコール（１９７℃）、ジエチレングリコール（２４４℃）が挙げられる。
【００３９】
［その他成分］
本実施形態において、上記触媒層は、ヒドロキシ基とエーテル結合とを有する有機溶媒（Ａ−１）及びヒドロキシ基を少なくとも２個有する有機溶媒（Ａ−２）から選ばれる少なくとも１種の有機溶媒（Ａ）以外の成分を含むことができる。当該有機溶媒（Ａ）以外の成分としては、例えば、触媒、電解質、低級アルコール系溶媒、水が挙げられる。また、上記触媒層は、目的に応じて、ラジカルを捕捉又は分解する添加剤や、金属粒子、無機材料を含んでもよい。
【００４０】
上記触媒としては、水素又は酸素との酸化還元反応を活性化できるものであれば特に制限はないが、例えば、白金、白金系合金及び錯体系電極触媒等の触媒物質を含有するものが挙げられる。ここで、上記白金系合金としては、例えば、白金−ルテニウム合金、及び白金−コバルト合金が挙げられる。また、錯体系電極触媒としては、例えば、高分子学会燃料電池材料研究会編、「燃料電池と高分子」、１０３頁〜１１２頁、共立出版、２００５年１１月１０日発行に記載のものが挙げられる。また、触媒は、触媒層における電子の輸送を容易にするため、上述の例示にあるような触媒物質を、担体の表面に担持させてなる触媒担持体の形態であってもよい。上記担体としては導電性材料を主として含むものが好適であり、例えば、カーボンブラックやカーボンナノチューブ等の導電性カーボン材料、酸化チタン等のセラミックス材料が挙げられる。
【００４１】
上記電解質としては、例えば、高分子電解質が挙げられる。このような高分子電解質としては、イオン交換基として、スルホ基（−ＳＯ３Ｈ）、カルボキシル基（−ＣＯＯＨ）、リン酸基（−ＯＰ（Ｏ）（ＯＨ）２）、ホスホン基（−Ｐ（Ｏ）（ＯＨ）２）、スルホニルイミド基（−ＳＯ２−ＮＨ−ＳＯ２−）等のカチオン交換基（酸性基）が導入された高分子が挙げられる。高分子電解質としては、例えば、パーフルオロアルキルスルホン酸樹脂等の脂肪族系高分子電解質や、後述の高分子電解質膜に用いられる高分子電解質として例示されるような芳香族系高分子電解質等が挙げられる。
【００４２】
なお、本実施形態の触媒層において、触媒層の総質量に対する有機溶媒（Ａ）の含有率Ｘ質量％は、上述のとおり、０．００１≦Ｘ≦１を満たすものである。電解質膜との接合性の観点からは、上記含有量は、０．０１≦Ｘ≦１を満たすことがより好ましく、０．０５≦Ｘ≦０．５を満たすことが更に好ましい。
【００４３】
また、触媒層が、有機溶媒（Ａ）以外の成分を含有する場合の、有機溶媒（Ａ）以外の成分の含有量は用途に応じて適宜選択すればよいが、例えば、触媒の含有量は、触媒層の総質量を基準として、３０〜９０質量％であることが好ましい。また、電解質の含有量は、触媒層の総質量を基準として、１０〜７０質量％であることが好ましい。
【００４４】
＜積層体＞
上記触媒層は、支持基材、電解質膜又はガス拡散層上に積層することにより、上記触媒層と、当該触媒層が積層された、支持基材、電解質膜又はガス拡散層と、を備える積層体とすることができる。このような積層体は、膜−電極接合体及び固体高分子型燃料電池を製造する際の材料として有用である。具体的には、このような積層体は、上記特定の触媒層を備えるため、燃料電池の材料として用いた場合において、発電性能に優れた燃料電池を作製できる。なお、膜−電極接合体及び固体高分子型燃料電池並びにこれらの製造方法については後述する。
【００４５】
＜膜−電極接合体及び固体高分子型燃料電池＞
次に、本実施形態の触媒層を備える膜−電極接合体及び固体高分子型燃料電池について説明する。
【００４６】
図１は、本実施形態の触媒層を備える固体高分子形燃料電池（燃料電池単セル）の好適な実施形態を示す一部破断斜視図である。図１に示す固体高分子形燃料電池１００は、膜−電極接合体（ＭＥＡ）１０、一対のガスケット４及び一対のセパレータ５を備える。膜−電極接合体１０は、高分子電解質膜１、高分子電解質膜１の両面においてその面の一部に形成された触媒層２、及び触媒層２の面のうち高分子電解質膜１とは反対の面に形成された一対のガス拡散層３を備える。そして、膜−電極接合体１０は、一対のセパレータ５で挟持されており、ガスケット４は、高分子電解質膜１とセパレータ５の間に配されている。そして、２つの触媒層２のうちの少なくとも一方は、本実施形態の触媒層に係る触媒層である。
【００４７】
以下、各層について詳細に説明する。
【００４８】
［触媒層２］
上述のとおり、触媒層２のうちの少なくとも一方は、上述した実施形態の触媒層に係る触媒層である。なお、触媒層２のうちの一方が、本実施形態の触媒層に係るものではない場合、本実施形態の触媒層に係るものではない側の触媒層に特に制限はないが、例えば、ヒドロキシ基とエーテル結合とを有する有機溶媒（Ａ−１）及びヒドロキシ基を少なくとも２個有する有機溶媒（Ａ−２）から選ばれる少なくとも１種の有機溶媒（Ａ）を含まないこと以外は、本実施形態の触媒層と同様である触媒層や、当該有機溶媒（Ａ）の含有量が上記式（α）を満たすものではない触媒層等が挙げられる。
【００４９】
［高分子電解質膜１］
高分子電解質膜１は、高分子電解質を含有する層である。高分子電解質膜１の形成に用いられる高分子電解質は、高分子電解質としての機能を有する限りにおいて特に制限はない。高分子電解質としては、例えば、イオン交換基を有する高分子電解質が挙げられる。このような高分子電解質としては、Ｎａｆｉｏｎ（デュポン社登録商標）、旭化成製のＡｃｉｐｌｅｘ（旭化成登録商標）、旭硝子製のＦｌｅｍｉｏｎ（旭硝子登録商標）などのイオン交換基を有するフッ素系高分子電解質や、脂肪族炭化水素や芳香族炭化水素にスルホ基（−ＳＯ3Ｈ）、カルボキシル基（−ＣＯＯＨ）、ホスホン基（−ＰＯ3Ｈ2）、スルホニルイミド基（−ＳＯ2ＮＨＳＯ2−）、フェノール性水酸基等のイオン交換基を導入した炭化水素系高分子電解質などが用いられる。
【００５０】
上記のうち、炭化水素系高分子電解質は、ラジカル耐性が高い傾向にあるので、高分子電解質が炭化水素系高分子電解質である場合、優れたラジカル耐性を有する高分子電解質膜等が得られ易くなる。また、フッ素系高分子電解質に比して、耐熱性等の観点からも炭化水素系高分子電解質は有利である。
【００５１】
なお、高分子電解質は、フッ素系高分子電解質と炭化水素系高分子電解質を組み合わせて含有してもよいが、この場合、上記の効果を良好に得る観点から、高分子電解質の全量（１００重量％）に対して、炭化水素系高分子電解質が、５１重量％以上であると好ましく、７０重量％以上であるとより好ましくは、８５重量％以上であるとさらに好ましくは、９０重量％以上であると特に好ましい。
【００５２】
ここで、炭化水素系高分子電解質とは、当該高分子電解質を構成する元素重量含有比で表してハロゲン原子が１５重量％以下である高分子電解質を意味する。かかる炭化水素系高分子電解質は、前記のフッ素系高分子電解質と比較して安価であるという利点を有するため、より好ましい、特に好適な炭化水素系高分子電解質は、実質的にハロゲン原子を含有していないものであり、このような炭化水素系高分子電解質は燃料電池の作動時に、ハロゲン化水素を発生して、他の部材を腐食させたりする恐れがない。
【００５３】
一方、フッ素系高分子電解質とは、当該高分子電解質を構成する元素重量含有比で表してフッ素原子が１５重量％を超える高分子電解質を意味する。具体例としては上記例示の市販のフッ素系高分子電解質などをあげることができる。
【００５４】
高分子電解質が有しているイオン交換基としては、例えば、陽イオン交換基（酸性のイオン交換基、以下、場合により「カチオン交換基」という）、陰イオン交換基（塩基性のイオン交換基、以下、場合により「アニオン交換基」という）が挙げられる。陽イオン交換基としては、例えば、−ＳＯ３Ｈ（スルホ基）、−ＣＯＯＨ（カルボキシル基）、−ＰＯ（ＯＨ）２（ホスホン基）、−ＰＯＨ（ＯＨ）、−ＳＯ２ＮＨＳＯ２−（スルホニルイミド基）、−Ｐｈ（ＯＨ）（フェノール性水酸基）が挙げられる。なお、ここで、Ｐｈはフェニル基を表す。また、陰イオン交換基としては、−ＮＨ２、−ＮＨＲ、−ＮＲＲ’、−ＮＲＲ’Ｒ’’＋、−ＮＨ３＋等が挙げられる。これらの基におけるＲ、Ｒ’及びＲ’’は、アルキル基、シクロアルキル基、アリール基等を表す。
【００５５】
イオン交換基としては、カチオン交換基が好ましく、中でも、酸解離定数ｐＫａが２以下の強酸性基がより好ましく、スルホ基又はホスホン基がさらに好ましく、スルホ基（−ＳＯ３Ｈ）が一層好ましい。
【００５６】
ここで、イオン交換基は、部分的に、あるいは全てが、金属イオンや４級アンモニウムイオン等で交換されて塩を形成していてもよい。例えば、上記カチオン交換基は、部分的に又は全てが金属イオン等でイオン交換されて塩を形成していてもよい。しかし、これらのイオン交換基は、実質的に全てが遊離酸の状態であることが好ましい。例えば、実質的に全てのカチオン交換基が遊離酸の状態である親水性ブロックを有するブロック共重合体型高分子電解質によれば、当該高分子電解質を溶媒と混合して高分子電解質組成物とする際の製造安定性に優れる。また、燃料電池用隔膜等として使用する観点からも、実質的に全てのカチオン交換基が遊離酸の状態であることが好ましい。なお、イオン交換基は、高分子電解質の主鎖、側鎖の何れか／又は両方に導入されていてもよいが、好ましくは主鎖へ導入されているものが挙げられる。
【００５７】
本実施形態の高分子電解質においては、イオン交換基の導入量は、イオン交換容量で表して、０．５ｍｅｑ／ｇ以上が好ましく、１．０ｍｅｑ／ｇ以上がより好ましく、２．０ｍｅｑ／ｇ以上が更に好ましく、２．７ｍｅｑ／ｇ以上が特に好ましい。また、５．５ｍｅｑ／ｇ以下が好ましく、５．０ｍｅｑ／ｇ以下がより好ましい。イオン交換容量が好適な範囲であるほど、燃料電池用高分子電解質として、十分なプロトン伝導性が発現され、比較的耐水性も良好であるという利点が得られる。
【００５８】
好適な炭化水素系高分子電解質の具体例としては、例えば、下記の（Ａ）〜（Ｆ）で表される高分子電解質が挙げられる。
（Ａ）主鎖が脂肪族炭化水素からなる高分子に、イオン交換基が導入された高分子電解質；
（Ｂ）主鎖が脂肪族炭化水素からなり、主鎖の一部の水素原子がフッ素原子で置換された高分子に、イオン交換基が導入された高分子電解質；
（Ｃ）主鎖が芳香環を有する高分子に、イオン交換基が導入された高分子電解質；
（Ｄ）主鎖が、シロキサン基やフォスファゼン基等の無機の単位構造を有する高分子にイオン交換基が導入された高分子電解質；
（Ｅ）高分子電解質（Ａ）〜（Ｄ）の調製に使用する高分子の主鎖を構成する構造単位から選ばれる２種以上の構造単位を組み合わせた共重合体に、イオン交換基が導入された高分子電解質；
（Ｆ）主鎖や側鎖に窒素原子を含む炭化水素系高分子に、硫酸やリン酸等の酸性化合物をイオン結合により導入した高分子電解質。
【００５９】
なお、以下においては、これらの炭化水素系高分子電解質として、イオン交換基がスルホ基である高分子電解質を主として例示するが、このスルホ基を別のイオン交換基に置き換えた高分子電解質でもよい。
【００６０】
（Ａ）の高分子電解質としては、例えば、ポリビニルスルホン酸、ポリスチレンスルホン酸、ポリ（α−メチルスチレン）スルホン酸等が挙げられる。
【００６１】
（Ｂ）の高分子電解質としては、特開平９−１０２３２２号公報に記載された炭化フッ素系ビニルモノマーと炭化水素系ビニルモノマーとの共重合によって製造された高分子を主鎖とし、スルホ基を有する炭化水素鎖を側鎖とし、共重合様式がグラフト重合であるスルホン酸型ポリスチレン−グラフト−エチレン−テトラフルオロエチレン共重合体（ＥＴＦＥ）が挙げられる。また、米国特許第４，０１２，３０３号公報又は米国特許第４，６０５，６８５号公報に記載された方法により得られる炭化フッ素系ビニルモノマーと炭化水素系ビニルモノマーとの共重合体に、α，β，β−トリフルオロスチレンをグラフト重合させ、これにスルホ基を導入して固体高分子電解質としたスルホン酸型ポリ(トリフルオロスチレン)−グラフト−ＥＴＦＥも挙げることができる。
【００６２】
（Ｃ）の高分子電解質は、主鎖に酸素原子等のヘテロ原子を含むものであってもよい。このような高分子電解質としては、例えば、ポリエーテルケトン、ポリエーテルエーテルケトン、ポリスルホン、ポリエーテルスルホン、ポリエーテルエーテルスルホン、ポリ（アリーレンエーテル）、ポリイミド、ポリ（（４−フェノキシベンゾイル）−１，４−フェニレン）、ポリフェニルキノキサレン等の単独重合体のそれぞれに、スルホ基が導入されたものが挙げられる。具体的には、スルホアリール化ポリベンズイミダゾール、スルホアルキル化ポリベンズイミダゾール（例えば、特開平９−１１０９８２号公報参照）等が挙げられる。前記（Ｃ）の高分子電解質は、主鎖が酸素原子等のヘテロ原子で中断されている化合物であってもよく、例えば、ポリエーテルエーテルケトン、ポリスルホン、ポリエーテルスルホン、ポリ（アリーレンエーテル）、ポリイミド、ポリ（（４−フェノキシベンゾイル）−１，４−フェニレン）、ポリフェニレンスルフィド、ポリフェニルキノキサレン、スルホアリール化ポリベンズイミダゾール、スルホアルキル化ポリベンズイミダゾール、ホスホアルキル化ポリベンズイミダゾール、ホスホン化ポリ（フェニレンエーテル）が挙げられる。このような高分子電解質は、特開平９−１１０９８２号公報、Ｊ．Ａｐｐｌ．Ｐｏｌｙｍ．Ｓｃｉ．，１８，１９６９（１９７４）にも記載されている。
【００６３】
（Ｄ）の高分子電解質としては、例えば、ポリフォスファゼンにスルホ基が導入されたもの等が挙げられる。これらは、Ｐｏｌｙｍｅｒ  Ｐｒｅｐ．，４１，Ｎｏ．１，７０（２０００）に記載された方法に準じて容易に製造することができる。
【００６４】
（Ｅ）の高分子電解質は、スルホ基が導入されたランダム共重合体、スルホ基が導入された交互共重合体、スルホ基が導入されたブロック共重合体のいずれであってもよい。
【００６５】
（Ｆ）の高分子電解質としては、例えば、特表平１１−５０３２６２号公報に記載されたようなリン酸を含有させたポリベンズイミダゾール等が挙げられる。
【００６６】
燃料電池用として良好な耐熱性を有する高分子電解質膜を得るためには、芳香族炭化水素系高分子電解質、特に主鎖に芳香環を有するもの（すなわち、上記（Ｃ））が好ましい。そのような高分子電解質は、より機械強度に優れ、高耐熱性であることからも好ましい。
【００６７】
また、上記（Ｃ）の中でも、さらには主鎖を構成する芳香環を有し、且つこの芳香環に直接結合または他の原子もしくは原子団を介して間接的に結合したイオン交換基を有する炭化水素系高分子電解質が好ましい。特に、主鎖を構成する芳香族を有し、さらに芳香環を有する側鎖を有してもよく、主鎖を構成する芳香環か側鎖の芳香環の、どちらかの芳香環に直接結合したイオン交換基を有する炭化水素系高分子電解質が好ましい。
【００６８】
上述したようなイオン交換基を有する高分子電解質としては、例えば、イオン交換基を有するブロック（以下、「セグメント」ともいう）及びイオン交換基を実質的に有しないブロック（以下、「セグメント」ともいう）を有するブロック共重合体型高分子電解質が挙げられる。このような高分子電解質からなる高分子電解質膜１は、耐水性や機械強度に優れる傾向がある。ブロック共重合体型高分子電解質の共重合様式は、ランダム共重合、交互共重合、ブロック共重合、グラフト共重合の何れでもよい。好ましくは、ランダム共重合、ブロック共重合、グラフト共重合であり、より好ましくは、ランダム共重合、ブロック共重合であり、特に好ましくはブロック共重合である。また、これらの共重合様式の組み合わせでもよい。
【００６９】
このようなブロック共重合体型高分子電解質としては、例えば、以下の第１のブロック共重合体型高分子電解質及び第２のブロック共重合体型高分子電解質が挙げられる。以下、各ブロック共重合体型高分子電解質について、それぞれ説明する。
【００７０】
＜第１のブロック共重合体型高分子電解質＞
第１のブロック共重合体型高分子電解質は、イオン交換基を有するブロックとして下記式（２ａ）で表されるブロックを有し、イオン交換基を実質的に有しないブロックとして、下記式（２ｂ）、（３ｂ）、又は（４ｂ）で表されるブロックを有することが好ましい。当該高分子電解質がこのようなものであると、イオン伝導性、耐水性、寸法安定性に優れ、且つ燃料電池として使用した際の耐久性が向上する。
【化３】
2012134138.tif 000004
【００７１】
式（２ａ）中、ｍは２以上の整数を表し、Ａｒ１は２価の芳香族基を表す。ここで、２価の芳香族基とは、芳香族化合物から、２個の水素原子を取り去った残基である。以降、同様の意味で、「２価の芳香族基」と言う言葉を用いる。２価の芳香族基は、フッ素原子、置換基を有していてもよい炭素数１〜１０のアルキル基、置換基を有していてもよい炭素数１〜１０のアルコキシ基、置換基を有していてもよい炭素数６〜１８のアリール基、置換基を有していてもよい炭素数６〜１８のアリールオキシ基又は置換基を有していてもよい炭素数２〜２０のアシル基で置換されていてもよい。式（２ａ）中のＡｒ１は、主鎖を構成する芳香環に直接又は主鎖を構成する芳香環に結合した側鎖に結合しているイオン交換基を、Ａｒ１１個あたり平均０．５個以上有する。なお、ここで、ｍは５以上の整数であることが好ましい。
【化４】
2012134138.tif 000005
【００７２】
式（２ｂ）、（３ｂ）及び（４ｂ）中、ｎは２以上の整数を表し、Ａｒ２、Ａｒ３、Ａｒ４、Ａｒ５、Ａｒ６、Ａｒ７、Ａｒ８及びＡｒ９はそれぞれ独立に２価の芳香族基を表す。ここでこれらの２価の芳香族基は、炭素数１〜１０のアルキル基、炭素数１〜１０のアルコキシ基、炭素数６〜１０のアリール基、炭素数６〜１８のアリールオキシ基又は炭素数２〜２０のアシル基で置換されていてもよい。Ｚ及びＺ’は、それぞれ独立にカルボニル基（−ＣＯ−で示される基）又はスルホニル基（−ＳＯ2−で示される基）を表し、Ｘ、Ｘ’及びＸ’’は、それぞれ独立にＯ又はＳを表す。Ｙは直接結合又は下記式（２ｃ）で表される基を表す。ｐ’は０、１又は２を表し、ｐ’が２である場合、２つあるＡｒ７及びＹは同一でも異なっていてもよい。ｑ’、ｒ’はそれぞれ独立に１、２又は３を表す。ｑ’が２以上の場合、複数のＡｒ８は同一でも異なっていてもよい。ｒ’が２以上の場合、複数のＡｒ９は同一でも異なっていてもよい。
【化５】
2012134138.tif 000006
【００７３】
式（２ｃ）中、Ｒａ及びＲｂはそれぞれ独立に、水素原子、置換基を有していてもよい炭素数１〜１０のアルキル基、置換基を有していてもよい炭素数１〜１０のアルコキシ基、置換基を有していてもよい炭素数６〜１８のアリール基、置換基を有していてもよい炭素数６〜１８のアリールオキシ基又は置換基を有していてもよい炭素数２〜２０のアシル基を表し、ＲａとＲｂが連結して、それらが結合する炭素原子と共に環を形成していてもよい。ＲａとＲｂとが連結して形成される環を有する式（２Ｃ）の基としては、シクロヘキシリデン基などの炭素数５〜２０の２価の環状炭化水素基が挙げられる。
【００７４】
ここで、「イオン交換基を有するブロック（以下、場合により「親水性ブロック」という）」とは、当該ブロックを構成する構造単位１個に対して平均０．５個以上のイオン交換基を有するブロックを意味する。発電性能の観点からは、イオン交換基を有するブロックは、構造単位１個に対して平均１．０個以上のイオン交換基を有することが好ましい。
【００７５】
一方、「イオン交換基を実質的に有しないブロック（以下、場合により「疎水性ブロック」という）」とは、当該ブロックを構成する構造単位１個に対して平均０．１個未満のイオン交換基を有するブロックを意味する。耐水性や吸水寸法安定性の観点からは、イオン交換基を実質的に有しないブロックは、イオン交換基が構造単位１個に対して平均０．０５個以下であるブロックであることが好ましく、イオン交換基を全く有しないブロックであることがより好ましい。
【００７６】
なお、本明細書において「ブロック共重合体」とは、イオン交換基を有するブロックとイオン交換基を実質的に有しないブロックとが主鎖構造を形成しているような共重合様式のものに加え、一方のブロックが主鎖構造を形成し、他方のブロックが側鎖構造を形成しているような、グラフト重合の共重合様式の共重合体も含む概念である。また、本実施形態において、ブロック共重合体は、ジブロック型であっても、トリブロック型であっても、それ以上連結されたものであってもよい。
【００７７】
上述のとおり、式（２ａ）におけるＡｒ１は２価の芳香族基を表す。当該２価の芳香族基としては、例えば、１，３−フェニレン、１，４−フェニレン等の２価の単環式芳香族基、１，３−ナフタレンジイル、１，４−ナフタレンジイル、１，５−ナフタレンジイル、１，６−ナフタレンジイル、１，７−ナフタレンジイル、２，６−ナフタレンジイル、２，７−ナフタレンジイル等の２価の縮合環式芳香族基、ピリジンジイル、キノキサリンジイル、チオフェンジイル等の複素環式芳香族基が挙げられる。好ましくは２価の単環式芳香族基である。また、上述のとおり、当該２価の芳香族基は、フッ素原子、置換基を有していてもよい炭素数１〜１０のアルキル基、置換基を有していてもよい炭素数１〜１０のアルコキシ基、置換基を有していてもよい炭素数６〜１８のアリール基、置換基を有していてもよい炭素数６〜１８のアリールオキシ基又は置換基を有していてもよい炭素数２〜２０のアシル基で置換されていてもよい。
【００７８】
該アルキル基としては、メチル基、エチル基、ブチル基、オクチル基、デシル基等が例示される。これらのアルキル基は、直鎖でも、分岐していても、環状であってもよい。また、該アルキル基に、水酸基、シアノ基、ハロゲン原子等が結合して、その総炭素数が１〜１０のアルキル基であってもよい。
【００７９】
該アルコキシ基としては、メトキシ基、エトキシ基、ブトキシ基、オクチルオキシ基、デシルオキシ基等が例示される。これらのアルコキシ基は、直鎖でも、分岐していても、環状であってもよい。また、該アルコキシ基に、水酸基、シアノ基、ハロゲン原子等が結合して、その総炭素数が１〜１０のアルコキシ基も含む概念である。
【００８０】
該アリール基としては、フェニル基、ナフチル基等が例示される。また、これらのアリール基に、炭素数１〜４のアルキル基、シアノ基、ハロゲン原子等が結合して、その総炭素数が６〜１８のアリール基であってもよい。
【００８１】
該アリールオキシ基としては、フェノキシ基、ナフトキシ基等が例示される。また、これらのアリールオキシ基に、炭素数１〜４のアルキル基、シアノ基、ハロゲン原子等が結合して、その総炭素数が６〜１８のアリールオキシ基であってもよい。
【００８２】
該アシル基としては、アセチル基、ブチリル基、デシルカルボキシル基、ベンゾイル基等が例示される。また、該アシル基に、シアノ基、ハロゲン原子等が結合して、その総炭素数が２〜２０のアシル基であってもよい。
【００８３】
式（２ａ）で表されるブロックにおけるＡｒ１は、当該ブロックに［０．５×ｍ］個以上のイオン交換基を有するものであり、式（１ａ）で表されるブロックにある全ての構造単位のＡｒ１がイオン交換基を有することが好ましい。そして、Ａｒ１には、当該ブロックの主鎖を構成する芳香環に少なくとも一つのイオン交換基を有していることがより好ましい。
【００８４】
上述のとおり、式（２ｂ）、（３ｂ）及び（４ｂ）におけるＡｒ２、Ａｒ３、Ａｒ４、Ａｒ５、Ａｒ６、Ａｒ７、Ａｒ８及びＡｒ９は、それぞれ独立に２価の芳香族基を表す。当該２価の芳香族基としては、例えば、１，３−フェニレン、１，４−フェニレン等の２価の単環性芳香族基、１，３−ナフタレンジイル、１，４−ナフタレンジイル、１，５−ナフタレンジイル、１，６−ナフタレンジイル、１，７−ナフタレンジイル、２，６−ナフタレンジイル、２，７−ナフタレンジイル等の２価の縮環系芳香族基、ピリジンジイル、キノキサリンジイル、チオフェンジイル等のヘテロ芳香族基等が挙げられる。中でも、２価の単環性芳香族基が好ましい。
【００８５】
また、上述のとおり、これらの２価の芳香族基は、炭素数１〜１０のアルキル基、炭素数１〜１０のアルコキシ基、炭素数６〜１０のアリール基、炭素数６〜１８のアリールオキシ基又は炭素数２〜２０のアシル基で置換されていてもよい。なお、アルキル基、アルコキシ基、アリール基、アリールオキシ基、アシル基としては、例えば、上述のものを用いることができる。
【００８６】
また、上述のとおり、式（２ｃ）におけるＲａ及びＲｂは、それぞれ独立に、水素原子、置換基を有していてもよい炭素数１〜１０のアルキル基、置換基を有していてもよい炭素数１〜１０のアルコキシ基、置換基を有していてもよい炭素数６〜１８のアリール基、置換基を有していてもよい炭素数６〜１８のアリールオキシ基又は置換基を有していてもよい炭素数２〜２０のアシル基を表し、ＲａとＲｂが連結して、それらが結合する炭素原子と共に環を形成していてもよい。ここで、アルキル基、アルコキシ基、アリール基、アリールオキシ基、アシル基としては、例えば、上述のものを用いることができる。
【００８７】
本実施形態の固体高分子形燃料電池においては、上記第１のブロック共重合体型高分子電解質が、イオン交換基を有するブロックとして、式（２ａ）で表されるブロックを有し、かつ、このブロックのＡｒ１が、主鎖を構成している芳香環にイオン交換基が直接結合している２価の芳香族基であることがより好ましい。このような第１のブロック共重合体型高分子電解質は、本発明の触媒層との接合性により優れ、燃料電池として使用した際の発電性能が優れる。
【００８８】
また、触媒層２との接合性を更に向上させる観点及び燃料電池として使用した際の耐久性や、プロトン伝導度等の発電特性がより向上する観点からは、イオン交換基を有するブロックが、下記式（５ａ）、なかでも下記式（５ａａ）で表される構造を有することが好ましい。
【００８９】
【化６】
2012134138.tif 000007
【００９０】
式（５ａ）及び（５ａａ）中、ｍは上記と同義である。すなわち、ｍは２以上の整数であり、５以上の整数であることが好ましい。Ｒ１は、フッ素原子、置換基を有していてもよい炭素数１〜２０のアルキル基、置換基を有していてもよい炭素数１〜２０のアルコキシ基、置換基を有していてもよい炭素数６〜２０のアリール基、置換基を有していてもよい炭素数６〜２０のアリールオキシ基または置換基を有していてもよい炭素数２〜２０のアシル基から選ばれる置換基を表す。ｐは０以上３以下の整数であり、ｑは１〜４の整数であり、ｐ＋ｑは１〜４の整数である。Ｒ１が複数存在する場合、それぞれ互いに同一でも異なってもよい。なおここで、アルキル基、アルコキシ基、アリール基、アリールオキシ基、アシル基としては、例えば、上述のものを用いることができる。
【００９１】
なお、ここで、式（２ａ）、（５ａ）、（５ａａ）中のｍ及び式（２ｂ）、（３ｂ）及び（４ｂ）中のｎは、それぞれ５〜１０００の範囲であることが好ましく、１０〜５００の範囲であることがより好ましい。ｎ及びｍがこの範囲であるブロック共重合体型高分子電解質は、イオン伝導性と機械強度とのバランスに優れ、各々のブロックの製造自体も容易である。また、ｎ及びｍの比は、ｍ／ｎで表して、１０／９０〜９０／１０の範囲であることが好ましい。
【００９２】
上記第１のブロック共重合体型高分子電解質の中では、式（２ａ）で表される親水性ブロックと、式（２ｂ）で表される疎水性ブロックと、からなるブロック共重合体型高分子電解質、又は式（２ａ）で表される親水性ブロックと一般式（３ｂ）で表される疎水性ブロックとからなるブロック共重合体型高分子電解質が好ましい。
【００９３】
第１のブロック共重合体型高分子電解質としては、より具体的には、例えば、疎水性ブロックとして下記式（１０１ａ）〜（１１３ａ）のいずれかを有し、親水性ブロックとして下記式（２０１）を有するものが好適である。なお、これらの式中のｎ及びｍは、いずれも上記と同義である。
【００９４】
【化７】
2012134138.tif 000008
【００９５】
このような第１のブロック共重合体型高分子電解質において、好適な疎水性ブロックと親水性ブロックとの組み合わせとしては、以下の表１の＜ａ１＞〜＜ｍ１＞に示す組み合わせが挙げられる。
【００９６】
【表１】
2012134138.tif 000009
【００９７】
上記の組み合わせの条件を満たす第１のブロック共重合体型高分子電解質としては、例えば、下記式（１）〜（１３）で表される化合物が挙げられる。
【化８】
2012134138.tif 000010
【００９８】
【化９】
2012134138.tif 000011
【００９９】
【化１０】
2012134138.tif 000012
【０１００】
なお、上記式（１）〜（１３）は、括弧内の構造単位からなるブロックを有し、その共重合様式がブロック共重合であり、Ｇは２つのブロックを連結する結合、原子又は２価の原子団を表す。具体的に、Ｇを例示すると、直接結合、スルホニル基、カルボニル基、酸素原子、硫黄原子、２価の芳香族基又はこれらの組み合わせによる２価の基が挙げられる。また、式（１）〜（１３）のｎ及びｍは上記と同義である。
【０１０１】
上記式（１）〜（１３）で表されるブロック共重合体型高分子電解質の中では、式（３）、（５）、（９）〜（１３）で表されるブロック共重合体型高分子電解質が好ましく、（３）、（５）、（９）、（１０）、（１１）、（１２）で表されるブロック共重合体型高分子電解質がより好ましい。
【０１０２】
ブロック共重合体型高分子電解質の分子量は、ポリスチレン換算の数平均分子量で、５０００〜１００００００であることが好ましく、１５０００〜４０００００であることがより好ましい。分子量がこの範囲であるブロック共重合体型高分子電解質を用いると、溶液キャスト法に使用するような溶液組成物（高分子電解質溶液）を得たとき、実用的な粘度の溶液組成物を得ることができる。
【０１０３】
このようなブロック共重合体型高分子電解質は、例えば国際公開番号ＷＯ２００７／０４３２７４に開示されたようなブロック共重合体の製造方法により製造できる。
【０１０４】
なお、高分子電解質がブロック共重合体型高分子電解質である場合、ブロック共重合体型高分子電解質以外の他の高分子電解質を含むこともできる。
【０１０５】
＜第２のブロック共重合体型高分子電解質＞
第２のブロック共重合体型高分子電解質としては、下記式（１１ａ）、（１２ａ）、（１３ａ）又は（１４ａ）［以下、「式（１１ａ）〜（１４ａ）」と呼ぶことがある］で表されるイオン交換基を有する構造単位と、下記式（１１ｂ）、（１２ｂ）、（１３ｂ）又は（１４ｂ）［以下、「式（１１ｂ）〜（１４ｂ）」と呼ぶことがある。］で表されるイオン交換基を有しない構造単位とを有し、その共重合様式がランダム共重合、ブロック共重合、ブロック共重合又はグラフト共重合のいずれか、もしくはこれらの共重合様式を組合わせた高分子電解質が例示される。
【０１０６】
【化１１】
2012134138.tif 000013
【化１２】
2012134138.tif 000014
【０１０７】
式（１１ａ）〜（１４ａ）中、Ａｒ１１〜Ａｒ１９は、それぞれ独立に、主鎖に芳香環を有し、さらに芳香環を有する側鎖を有してもよい２価の芳香族基を表す。この主鎖の芳香環か側鎖の芳香環の少なくとも１つが、それらの芳香環に直接結合したイオン交換基を有する。Ｚ、Ｚ’はそれぞれ独立にカルボニル基（−ＣＯ−で示される基）又はスルホニル基（−ＳＯ２−で示される基）を表し、Ｘ、Ｘ’、Ｘ”は、それぞれ独立に、Ｏ又はＳを表す。Ｙ１１は直接結合もしくは下記式（１５）で表される基を表す。ｐは０、１又は２を表し、ｑ、ｒは、それぞれ独立に１、２又は３を表す。）
【０１０８】
また、式（１１ｂ）〜（１４ｂ）中、Ａｒ２１〜Ａｒ２９は、それぞれ独立に、側鎖としての置換基を有していてもよい２価の芳香族基を表す。Ｚ、Ｚ’は、それぞれ独立にカルボニル基（−ＣＯ−で示される基）又はスルホニル基（−ＳＯ２−で示される基）を表し、Ｘ、Ｘ’、Ｘ”は、それぞれ独立に、Ｏ又はＳを表す。Ｙ１１は直接結合もしくは下記式（１５）で表される基を表す。ｐ’は０、１又は２を表し、ｑ’、ｒ’はそれぞれ独立に１、２又は３を表す。）
【化１３】
2012134138.tif 000015
【０１０９】
式（１５）中、Ｒａａ及びＲｂｂは、それぞれ独立に、水素原子、置換基を有していてもよい炭素数１〜２０のアルキル基、置換基を有していてもよい炭素数１〜２０のアルコキシ基、置換基を有していてもよい炭素数６〜２０のアリール基、置換基を有していてもよい炭素数６〜２０のアリールオキシ基又は置換基を有していてもよい炭素数２〜２１のアシル基を表す。また、ＲａａとＲｂｂとが連結して環を形成していてもよい。ＲａａとＲｂｂとが連結して形成される環を有する式（１５）の基としては、シクロヘキシリデン基などの炭素数５〜２０の２価の環状炭化水素基が挙げられる。
【０１１０】
式（１１ａ）〜（１４ａ）におけるＡｒ１１〜Ａｒ１９は、２価の芳香族基を表す。２価の芳香族基としては、例えば、１，３−フェニレン、１，４−フェニレン等の２価の単環性芳香族基、１，３−ナフタレンジイル、１，４−ナフタレンジイル、１，５−ナフタレンジイル、１，６−ナフタレンジイル、１，７−ナフタレンジイル、２，６−ナフタレンジイル、２，７−ナフタレンジイル等の２価の縮環系芳香族基、ピリジンジイル、キノキサリンジイル、チオフェンジイル、ピロール、２Ｈ−ピロール、イミダゾール、ピラゾール、イソオキサゾール、ピリジン、ピラジン、ピリミジン、ピリダジン、インドリジン、イソインドール、３Ｈ−インドール、インドール、１Ｈ−インダゾール、プリン、４Ｈ−キノリジン、キノリン、イソキノリン、フタラジン、ナフチリジン、キノキサリン、キナゾリン、シンノリン、プテリジン、カルバゾール、カルボリン、フェナントリジン、アクリジン、ペリミジン、フェナントロリン、フェナジン、フラザン、フェノキサジン、ピロリジン、ピロリン、イミダゾリン、イミダゾリジン、ピラゾリジン、ピラゾリン、ピペリジン、ピペラジン、インドリン、イソインドリン、キヌクリジン、オキサゾール、ベンゾオキサゾール、１，３，５−トリアジン、ブリン、テトラゾール、テトラジン、トリアゾール、フェナルサジン、ベンゾイミダゾール、ベンゾトリアゾールからなる群より選ばれる少なくとも１種から芳香環上の水素原子を２個取り去って得られるヘテロ芳香族基や、下記式（Ｎ−０１）〜（Ｎ−０７）で表される構造からなる群より選ばれる少なくとも１種の構造を含むヘテロ芳香族基等が挙げられる。なかでも、好ましくは２価の単環性芳香族基又は２価の縮環系芳香族基であり、より好ましくは２価の単環性芳香族基である。
【０１１１】
【化１４】
2012134138.tif 000016
【０１１２】
また、式（１１ａ）〜（１４ａ）におけるＡｒ１１〜Ａｒ１９で表される芳香族基の芳香環上の水素原子は、置換基を有していてもよい炭素数１〜２０のアルキル基、置換基を有していてもよい炭素数１〜２０のアルコキシ基、置換基を有していてもよい炭素数６〜２０のアリール基、置換基を有していてもよい炭素数６〜２０のアリールオキシ基又は置換基を有していてもよい炭素数２〜２１のアシル基で置換されていてもよい。
【０１１３】
式（１１ａ）〜（１４ａ）におけるＡｒ１１〜Ａｒ１９で表される芳香族基は、芳香環に少なくとも一つのイオン交換基を有する。これらのイオン交換基は、高分子電解質の主鎖、側鎖の何れか／又は両方に導入されていてもよい。なかでも、主鎖を構成する芳香環に少なくとも一つのイオン交換基が結合していると好ましい。イオン交換基としては、上述のような酸性のイオン交換基（カチオン交換基）が好ましく、酸性のイオン交換基の中でも、スルホ基又はホスホン基がより好ましく、スルホ基が特に好ましい。
【０１１４】
ここで、式（１４ａ）で表されるイオン交換基を有する構造単位の例の一つとして、下記式（１４ａ−１）で表される構造単位を挙げることができる。
【化１５】
2012134138.tif 000017
【０１１５】
式（１４ａ−１）中、Ａｒ１１０、Ａｒ１２０、Ａｒ１３０は、それぞれ独立に、２価の芳香族基を示し、それらの芳香族基中の芳香環の水素原子は、フッ素原子で置換されていてもよい。Ｙ０００は、−ＣＯ−、−ＳＯ２−、−ＳＯ−、−ＣＯＮＨ−、−ＣＯＯ−、−（ＣＦ２）Ｕ０００−（Ｕ０００は１〜１０の整数である）、−Ｃ（ＣＦ３）２−、又は直接結合を示す。Ｚ０００は、−Ｏ−、−Ｓ−、直接結合、−ＣＯ−、−ＳＯ２−、−ＳＯ−、−（ＣＨ２）Ｌ０００−（Ｌ０００は１〜１０の整数である）、又は−Ｃ（ＣＨ３）２−を示す。Ｒ１１０は、直接結合、−Ｏ（ＣＨ２）Ｐ０００−、−Ｏ（ＣＦ２）Ｐ０００−、−（ＣＨ２）Ｐ０００−、又は−（ＣＦ２）Ｐ０００−を示す（Ｐ０００は、１〜１２の整数を示す）。Ｒ１２０及びＲ１３０は、それぞれ独立に、水素原子、アルカリ金属原子又は炭化水素基を示す。ただし、上記式中に含まれる全てのＲ１２０及びＲ１３０のうち少なくとも１個は水素原子である。ｘ１００は、０〜４の整数を示し、ｘ２００は、１〜５の整数を示し、ａ０００は、０〜１の整数を示し、ｂ０００は、０〜３の整数を示す。）
【０１１６】
式（１４ａ−１）におけるＡｒ１１０、Ａｒ１２０及びＡｒ１３０は、２価の芳香族基を表す。このような２価の芳香族基としては、式（１１ａ）〜（１４ａ）におけるＡｒ１１〜Ａｒ１９と同様の２価の芳香族基があげられる。
【０１１７】
Ｒ１２０、Ｒ１３０は、それぞれ独立に、水素原子、アルカリ金属原子または炭化水素基を示す。アルカリ金属原子としては、例えば、リチウム、ナトリウム、カリウム、ルビジウム、セシウム、ルビジウムが挙げられる。炭化水素基としては、例えば、メチル基、エチル基、ｎ−プロピル基、ｉｓｏ−プロピル基、ｔｅｒｔ−ブチル基、ｉｓｏ−ブチル基、ｎ−ブチル基、ｓｅｃ−ブチル基、ネオペンチル基、シクロペンチル基、ヘキシル基、シクロヘキシル基、シクロペンチルメチル基、シクロヘキシルメチル基、アダマンチル基、アダマンタンメチル基、２−エチルヘキシル基、ビシクロ［２．２．１］へプチル基、ビシクロ［２．２．１］へプチルメチル基、テトラヒドロフルフリル基、２−メチルブチル基、３，３−ジメチル−２，４−ジオキソランメチル基、シクロヘキシルメチル基、アダマンチルメチル基、ビシクロ［２．２．１］ヘプチルメチル基などの直鎖状炭化水素基、分岐状炭化水素基、脂環式炭化水素基、複素環を有する炭化水素基などが挙げられる。これらのなかでも、ｎ−ブチル基、ネオペンチル基、テトラヒドロフルフリル基、シクロペンチル基、シクロヘキシル基、シクロヘキシルメチル基、アダマンチルメチル基、ビシクロ［２．２．１］ヘプチルメチル基が好ましく、ネオペンチル基がより好ましい。なお、Ｒ１２０、Ｒ１３０は、水素原子であることが好ましい。
【０１１８】
上記式（１４ａ−１）で表される構造単位は、さらに下記式（１４ａ−２）で表される構造単位であることが好ましい。
【化１６】
2012134138.tif 000018
【０１１９】
式（１４ａ−２）中、Ｙ００１は、−ＣＯ−、−ＳＯ２−、−ＳＯ−、−ＣＯＮＨ−、−ＣＯＯ−、−（ＣＦ２）Ｌ−（ここでのＬは１〜１０の整数である）、及び−Ｃ（ＣＦ３）２−からなる群より選ばれる少なくとも１種の構造を示し、Ｚ００１は、直接結合又は−（ＣＨ２）Ｌ−（ここでのＬは１〜１０の整数である）、−Ｃ（ＣＨ３）２−、−Ｏ−、−Ｓ−、−ＣＯ−、−ＳＯ２−からなる群より選ばれる少なくとも１種の構造を示し、Ａｒ００１は、−ＳＯ３Ｈ、−Ｏ（ＣＨ２）ＰＳＯ３Ｈ、又は−Ｏ（ＣＦ２）ＰＳＯ３Ｈで表される置換基を有する芳香族基を示す（ここでのＰは、１〜１２の整数である）。ｍ００１は０〜１０の整数を示し、ｎ００１は０〜１０の整数を示し、ｋ００１は１〜４の整数を示す。
【０１２０】
式（１４ａ−２）で表されるイオン交換基を有する構造単位の具体例としては、後述の式（４ａ−１３）〜（４ａ−２０）で表される構造単位を挙げることができる
【０１２１】
一方、式（１１ｂ）〜（１４ｂ）におけるＡｒ２１〜Ａｒ２９は、それぞれ独立に、２価の芳香族基を表す。このような２価の芳香族基としては、例えば、１，３−フェニレン、１，４−フェニレン等の２価の単環性芳香族基、１，３−ナフタレンジイル、１，４−ナフタレンジイル、１，５−ナフタレンジイル、１，６−ナフタレンジイル、１，７−ナフタレンジイル、２，６−ナフタレンジイル、２，７−ナフタレンジイル等の２価の縮環系芳香族基、ピリジンジイル、キノキサリンジイル、チオフェンジイル、ピロール、２Ｈ−ピロール、イミダゾール、ピラゾール、イソオキサゾール、ピリジン、ピラジン、ピリミジン、ピリダジン、インドリジン、イソインドール、３Ｈ−インドール、インドール、１Ｈ−インダゾール、プリン、４Ｈ−キノリジン、キノリン、イソキノリン、フタラジン、ナフチリジン、キノキサリン、キナゾリン、シンノリン、プテリジン、カルバゾール、カルボリン、フェナントリジン、アクリジン、ペリミジン、フェナントロリン、フェナジン、フラザン、フェノキサジン、ピロリジン、ピロリン、イミダゾリン、イミダゾリジン、ピラゾリジン、ピラゾリン、ピペリジン、ピペラジン、インドリン、イソインドリン、キヌクリジン、オキサゾール、ベンゾオキサゾール、１，３，５−トリアジン、ブリン、テトラゾール、テトラジン、トリアゾール、フェナルサジン、ベンゾイミダゾール、ベンゾトリアゾールからなる群より選ばれる少なくとも１種の芳香環上の水素原子を２個取り去って得られるヘテロ芳香族基、及び下記式（Ｎ−０１）〜（Ｎ−０７）で表される構造からなる群より選ばれる少なくとも１種の構造を含むヘテロ芳香族基等が挙げられる。なかでも、好ましくは２価の単環性芳香族基又は２価の縮環系芳香族基であり、より好ましくは２価の単環性芳香族基である。
【０１２２】
【化１７】
2012134138.tif 000019
【０１２３】
また、Ａｒ２１〜Ａｒ２９で表される芳香族基の芳香環上の水素原子は、フッ素原子、ホルミル基、シアノ基、置換基を有していてもよい炭素数１〜２０のアルキル基、置換基を有していてもよい炭素数１〜２０のアルコキシ基、置換基を有していてもよい炭素数６〜２０のアリール基、置換基を有していてもよい炭素数６〜２０のアリールオキシ基又は置換基を有していてもよい炭素数２〜２１のアシル基で置換されていてもよい。なお、ここでいう「置換基を有していてもよい」の置換基は、イオン交換基を包含するものではない。
【０１２４】
ここで、式（１１ａ）〜（１４ａ）におけるＡｒ１１〜Ａｒ１９で表される芳香族基及び式（１１ｂ）〜（１４ｂ）におけるＡｒ２１〜Ａｒ２９で表される芳香族基が有することができる置換基について、以下に例示する。
【０１２５】
置換基を有していてもよい炭素数１〜２０のアルキル基としては、例えば、メチル基、エチル基、ブチル基、ｎ−プロピル基、イソプロピル基、ｎ−ペンチル基、２，２−ジメチルプロピル基、シクロペンチル基、ｎ−ヘキシル基、シクロヘキシル基、２−メチルペンチル基、２−エチルヘキシル基、ノニル基、ドデシル基、ヘキサデシル基、オクタデシル基、イコシル基等の炭素数１〜２０のアルキル基、及び、これらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が２０以下であるアルキル基が挙げられる。
【０１２６】
置換基を有していてもよい炭素数１〜２０のアルコキシ基としては、例えば、メトキシ基、エトキシ基、ブトキシ基、ｎ−プロポキシ基、イソプロポキシ基、ｎ−ペントキシ基、２，２−ジメチルプロポキシ基、シクロペントキシ基、ｎ−ヘキソキシ基、シクロヘキソキシ基、２−メチルペントキシ基、２−エチルヘキソキシ基、ドデシロキシ基、ヘキサデシロキシ基、イコシロキシ基等の炭素数１〜２０のアルコキシ基、及び、これらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が２０以下であるアルコキシ基が挙げられる。
【０１２７】
置換基を有していてもよい炭素数６〜２０のアリール基としては、例えば、フェニル基、ナフチル基、フェナントレニル基、アントラセニル基等のアリール基、及びこれらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が２０以下であるアリール基が挙げられる。
【０１２８】
置換基を有していてもよい炭素数６〜２０のアリールオキシ基としては、例えば、フェノキシ基、ナフチルオキシ基、フェナントレニルオキシ基、アントラセニルオキシ基等のアリールオキシ基、及びこれらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が２０以下であるアリールオキシ基が挙げられる。
【０１２９】
置換基を有していてもよい炭素数２〜２１のアシル基としては、例えば、アセチル基、プロピオニル基、ブチリル基、イソブチリル基、ピバロイル基、ベンゾイル基、１−ナフトイル基、２−ナフトイル基等の炭素数２〜２０のアシル基、及びこれらの基にフッ素原子、ヒドロキシル基、ニトリル基、アミノ基、メトキシ基、エトキシ基、イソプロピルオキシ基、フェニル基、ナフチル基、フェノキシ基、ナフチルオキシ基等が置換され、その総炭素数が２１以下であるアシル基が挙げられる。
【０１３０】
上述したなかでも、Ａｒ１１〜Ａｒ１９及びＡｒ２１〜Ａｒ２９で表される芳香族基が有している置換基が、フェニル基、ナフチル基、フェナントレニル基、アントラセニル基等のアリール基や、フェノキシ基、ナフチルオキシ基、フェナントレニルオキシ基、アントラセニルオキシ基等のアリールオキシ基、又は、ベンゾイル基、１−ナフトイル基、２−ナフトイル基等の芳香環を有するアシル基であると好ましい。これらの置換基を有する場合、ポリマーの耐熱性が良好となる傾向があり、より実用的な燃料電池用部材が得られる傾向にある。
【０１３１】
Ａｒ１１〜Ａｒ１９やＡｒ２１〜Ａｒ２９で表される芳香族基が置換基として芳香環を有するアシル基を有する芳香環を有するアシル基を芳香環置換基として有する第２のブロック共重合体型高分子電解質においては、アシル基を有する２つの構造単位が隣接し、それらの２つの構造単位にあるアシル基同士が結合したり、また、アシル基同士が結合した後、転位反応を生じたりする場合がある。このように置換基同士が結合したり、結合後に転位反応を生じたりするような反応が生じたか否かは、例えば１３Ｃ−核磁気共鳴スペクトルの測定により確認することができる。
【０１３２】
上述した構造単位により構成される第２のブロック共重合体型高分子電解質は、炭化水素系高分子電解質であり、イオン交換基を有する構造単位と、イオン交換基を有しない構造単位とを有するが、特に、イオン交換基を有する構造単位による密な相が、膜厚方向に連続相を形成することができれば、よりプロトン伝導性に優れる高分子電解質膜が得られるといった利点があるので好ましい。
【０１３３】
第２のブロック共重合体型高分子電解質は、式（１１ａ）〜（１４ａ）で表される構造単位からなるイオン交換基を有する構造単位と、式（１１ｂ）〜（１４ｂ）で表される構造単位からなるイオン交換基を有しない構造単位とを有するものである。好適なイオン交換基を有する構造単位とイオン交換基を有しない構造単位の組み合わせとしては、下記の表２の＜ａ２＞〜＜ｍ２＞に示す構造単位の組み合わせが挙げられる。
【０１３４】
【表２】
2012134138.tif 000020
【０１３５】
これらのなかでも、＜ｂ２＞、＜ｃ２＞、＜ｄ２＞、＜ｇ２＞、＜ｈ２＞、＜ｉ２＞、＜ｊ２＞、＜ｌ２＞、又は＜ｍ２＞の組み合わせが好ましく、＜ｇ２＞、＜ｈ２＞、＜ｌ２＞、又は＜ｍ２＞の組み合わせがより好ましく、＜ｇ２＞、＜ｈ２＞、又は＜ｌ２＞の組み合わせが更に好ましい。
【０１３６】
より好適な第２のブロック共重合体型高分子電解質の例として、以下に示すイオン交換基を有する構造単位の群から選ばれる１種又は２種以上の構造単位と、以下に示すイオン交換基を有しない構造単位の群から選ばれる１種又は２種以上の構造単位と、から構成される共重合体を挙げることができる。第２のブロック共重合体型高分子電解質において、これらの構造単位同士は、直接結合で結合されているか、適当な原子又は原子団で結合されていてもよい。構造単位同士を結合する原子又は原子団の典型的な例としては、２価の芳香族基、酸素原子、硫黄原子、カルボニル基、スルホニル基又はこれらを組み合わせてなる２価の基を挙げることができる。
【０１３７】
イオン交換基を有する構造単位の好適例としては、下記式（４ａ−１）〜（４ａ−２０）、（４ａ−１２１）及び（４ａ−１２２）で表される構造単位からなる群より選ばれる少なくとも１種が挙げられる。
【０１３８】
【化１８】
2012134138.tif 000021
【０１３９】
【化１９】
2012134138.tif 000022
【０１４０】
イオン交換基を有しない構造単位の好適例としては、下記式（４ｂ−１）〜（４ｂ−３２）で表される構造単位からなる群より選ばれる少なくとも１種が挙げられる。
【化２０】
2012134138.tif 000023
【０１４１】
【化２１】
2012134138.tif 000024
【０１４２】
【化２２】
2012134138.tif 000025
【０１４３】
式（４ｂ−１５）〜（４ｂ−３２）中、ｒ０００は、０又は１以上の整数を示す。ｒ０００は、好ましくは１００以下であり、より好ましくは１以上８０以下である。
【０１４４】
上述した好適例の中でも、イオン交換基を有する構造単位としては、（４ａ−１）、（４ａ−２）、（４ａ−３）、（４ａ−４）、（４ａ−５）、（４ａ−６）、（４ａ−７）、（４ａ−８）、（４ａ−９）、（４ａ−１０）、（４ａ−１１）及び（４ａ−１２）のうちの少なくとも１種が好ましく、（４ａ−１０）、（４ａ−１１）及び（４ａ−１２）のうちの少なくとも１種がより好ましく、（４ａ−１１）及び／又は（４ａ−１２）が更に好ましい。
【０１４５】
また、イオン交換基を有しない構造単位としては、（４ｂ−１）、（４ｂ−２）、（４ｂ−３）、（４ｂ−４）、（４ｂ−５）、（４ｂ−６）、（４ｂ−７）、（４ｂ−８）、（４ｂ−９）、（４ｂ−１０）、（４ｂ−１１）、（４ｂ−１２）、（４ｂ−１３）及び（４ｂ−１４）のうちの少なくとも１種が好ましく、（４ｂ−２）、（４ｂ−３）、（４ｂ−９）、（４ｂ−１０）、（４ｂ−１３）及び（４ｂ−１４）のうちの少なくとも１種がより好ましく、（４ｂ−２）、（４ｂ−３）、（４ｂ−１３）及び（４ｂ−１４）のうちの少なくとも１種がさらに好ましく、（４ｂ−２）、（４ｂ−３）及び（４ｂ−１４）のうちの少なくとも１種が特に好ましい。
【０１４６】
好適な第２のブロック共重合体型高分子電解質は、上記式（１１ａ）〜（１４ａ）で表される構造単位からなる、イオン交換基を有するセグメント（ブロック）と、上記式（１１ｂ）〜（１４ｂ）で表される構造単位からなる、イオン交換基を実質的に有しないセグメント（ブロック）とを有するものである。そして、好適なイオン交換基を有するセグメントを構成する構造単位と、イオン交換基を実質的に有しないセグメントを構成する構造単位との組み合わせとしては、下記の表３の＜ａ３＞〜＜ｍ３＞に示すセグメントの組み合わせを挙げることができる。
【０１４７】
【表３】
2012134138.tif 000026
【０１４８】
上述したイオン交換基を有するセグメント及びイオン交換基を実質的に有しないセグメントの組み合わせのなかでも、＜ｂ３＞、＜ｃ３＞、＜ｄ３＞、＜ｇ３＞、＜ｈ３＞、＜ｉ３＞、＜ｊ３＞、＜ｌ３＞、又は＜ｍ３＞の組み合わせが好ましく、＜ｇ３＞、＜ｈ３＞、＜ｌ３＞、又は＜ｍ３＞の組み合わせがより好ましく、＜ｇ３＞、＜ｈ３＞又は＜ｌ３＞の組み合わせが更に好ましい。
【０１４９】
第２のブロック共重合体型高分子電解質の好ましい形態の一つとして、イオン交換基を有するセグメントの主鎖が、複数の芳香環が直接連結してなるポリアリーレン構造を有する形態があげられる。そのようなセグメントを構成するための構造単位として、好ましくは前述の（４ａ−１０）、（４ａ−１１）、（４ａ−１２）、（４ａ−１３）、（４ａ−１４）、（４ａ−１５）、（４ａ−１６）、（４ａ−１７）、（４ａ−１８）、（４ａ−１９）及び（４ａ−２０）のうちの少なくとも１種が挙げられ、より好ましくは（４ａ−１０）、（４ａ−１１）及び（４ａ−１２）のうちの少なくとも１種が挙げられ、更に好ましくは（４ａ−１１）及び／又は（４ａ−１２）が挙げられる。
【０１５０】
このような構造単位を繰り返し単位を含むセグメント（すなわち、イオン交換基を有するセグメント）を有する高分子電解質、特に、このような繰り返し単位からなるセグメントを有する高分子電解質は、優れたイオン伝導性を発現できるものであり、また、当該セグメントがポリアリーレン構造となるため、化学的安定性も比較的良好となる傾向がある。
【０１５１】
ここで「ポリアリーレン構造」とは、主鎖を構成している芳香環同士が直接結合で結合されている形態である。具体的には、芳香環同士の結合の総数を１００％としたとき、直接結合の割合が８０％以上の構造であると好ましく、９０％以上の構造であるとより好ましく、９５％以上の構造であるとさらに好ましい。なお、直接結合で結合されている形態以外の形態とは、芳香環同士が２価の原子又は２価の原子団で結合している形態である。
【０１５２】
また、イオン交換基を有するセグメントとイオン交換基を実質的に有しないセグメントとは、直接結合している形態でもよく、適当な原子又は原子団で連結している形態でもよい。ここでいうセグメント同士を結合する原子又は原子団の典型的な例としては、２価の芳香族基、酸素原子、硫黄原子、カルボニル基、スルホニル基又はこれらを組み合わせてなる２価の基をあげることができる。
【０１５３】
上述の如く、好適な第２のブロック共重合体型高分子電解質は、上記のイオン交換基を有する構造単位の群から選ばれる１種又は２種以上の構造単位を含むセグメント（すなわち、イオン交換基を有するセグメント）と、上記のイオン交換基を有しない構造単位の群から選ばれる１種又は２種以上の構造単位を含むセグメント（すなわち、イオン交換基を実質的に有しないセグメント）とから構成される。この場合のブロック共重合体は、イオン交換基を有するセグメントとイオン交換基を実質的に有しないセグメントとが直接結合で結合されているか、適当な原子又は原子団で結合された形態を有する。イオン交換基を有するセグメント及びイオン交換基を実質的に有しないセグメントの定義は、上述した親水性ブロック及び疎水性ブロックとそれぞれ同様である。
【０１５４】
上記式（１１ａ）〜（１４ａ）で表される構造単位から選ばれる１種以上の構造単位からなるセグメントの重合度は２以上であると好ましく、３以上であるとより好ましく、５以上であると更に好ましく、１０以上であると一層好ましい。また、かかるセグメントの重合度は１０００以下が好ましく、５００以下がより好ましい。この重合度が２以上、好ましくは５以上であると、第２のブロック共重合体型高分子電解質は、燃料電池用の高分子電解質として、十分なプロトン伝導度を発現し易くなる傾向にあり、この重合度が１０００以下であると、第２のブロック共重合体型高分子電解質の製造がより容易となる傾向にある。
【０１５５】
また、式（１１ｂ）〜（１４ｂ）で表される構造単位から選ばれる構造単位からなるセグメントの重合度は１以上であると好ましく、２以上であるとより好ましく、３以上であると更に好ましい。また、このセグメントの重合度は１００以下が好ましく、９０以下がより好ましく、８０以下が更に好ましい。このような範囲内であれば、第２のブロック共重合体型高分子電解質は、燃料電池用の高分子電解質として、十分な機械強度を有し易く、また製造が容易となり易い傾向にある。
【０１５６】
また、第２のブロック共重合体型高分子電解質の分子量は、ポリスチレン換算の数平均分子量で表して、５０００〜１００００００であることが好ましく、１００００〜８０００００であることがより好ましく、１００００〜６０００００であることが更に好ましく、１５０００〜４０００００であることが特に好ましい。このような範囲の分子量を有する第２のブロック共重合体型高分子電解質を用いることにより、高分子電解質膜は、その膜の形状を安定的に維持できる傾向がある。この数平均分子量は、ゲルパーミエーションクロマトグラフィー（ＧＰＣ）により測定される。
【０１５７】
以上、高分子電解質膜１を構成するための好適な高分子電解質について説明したが、高分子電解質膜１としては、例えば、上記高分子電解質と溶媒とを混合して作製した高分子電解質組成物を用いて、後述の溶液キャスト法及び含浸法により形成した膜等が挙げられる。
【０１５８】
ここで、高分子電解質と混合する溶媒としては、高分子電解質を溶解可能であり、その後に除去し得るものであれば特に制限はないが、例えばＮ，Ｎ−ジメチルホルムアミド、Ｎ，Ｎ−ジメチルアセトアミド、Ｎ−メチル−２−ピロリドン（Ｎ−メチルピロリドン、ＮＭＰ）、ジメチルスルホキシド等の非プロトン性極性溶媒、ジクロロメタン、クロロホルム、１，２−ジクロロエタン、クロロベンゼン、ジクロロベンゼン等の塩素系溶媒、メタノール、エタノール、プロパノール等のアルコール類、エチレングリコールモノメチルエーテル、エチレングリコールモノエチルエーテル、ジエチレングリコールモノエチルエーテル、プロピレングリコールモノメチルエーテル、プロピレングリコールモノエチルエーテル等のアルキレングリコールモノアルキルエーテルなどが好適に用いられる。これらは単独で用いることもできるが、必要に応じて２種以上の溶媒を混合して用いることもできる。中でも、Ｎ−メチル−２−ピロリドン、ジメチルアセトアミド、ジメチルスルホキシド、エチレングリコールモノエチルエーテル、ジエチレングリコールモノエチルエーテルは溶解性が高く好ましい。
【０１５９】
また、上記高分子電解質組成物は、高分子電解質膜としての性能を損なわない限りにおいて、高分子電解質及び溶媒以外の成分を含むこともできる。高分子電解質及び溶媒以外の成分としては、例えば、水、添加剤が挙げられる。該添加剤としては、通常の高分子に使用される可塑剤、安定剤、離型剤等や、保水剤として添加される、無機又は有機の微粒子が挙げられる。このような添加剤を使用する際には、得られる高分子電解質膜の特性が著しく低下しない範囲で、その種類及び使用量を選択することが好ましい。
【０１６０】
なお、溶液キャスト法で高い生産性を維持する観点からは、本実施形態の高分子電解質組成物における上記高分子電解質の含有量は、高分子電解質組成物全体を基準として、１質量％〜４０質量％であることが好ましく、２質量％〜３０質量％であることがより好ましく、３質量％〜２０質量％であることが特に好ましい。
【０１６１】
以下、溶液キャスト法及び含浸法について更に詳細に説明する。
【０１６２】
（溶液キャスト法）
まず、上記高分子電解質組成物から溶液キャスト法を用いて、燃料電池用隔膜（高分子電解質膜）を製造する方法について説明する。
【０１６３】
溶液キャスト法とは、上記高分子電解質組成物を、ガラス基板、ＰＥＴ（ポリエチレンテレフタレート）フィルム等の支持基材上に流延塗布（キャスト製膜）して塗膜を形成させて、該塗膜から溶媒等の揮発成分を除去することにより支持基材上に高分子電解質膜を製膜する方法である。そして、高分子電解質膜が形成された支持基材を、高分子電解質膜から剥離等によって除去することで、高分子電解質膜を得ることができる。
【０１６４】
高分子電解質膜は、上記高分子電解質組成物を支持基材上に塗布して塗膜を製造し、上記溶媒が塗膜中に残存するようにして該塗膜を乾燥させる乾燥工程と、該乾燥工程の後の塗膜から、残存している上記溶媒を、洗浄溶媒によって洗浄除去する洗浄工程と、を有する製造方法により製造されることが好ましい。
【０１６５】
なお、乾燥工程を経て得られた塗膜に上記溶媒を残存させるために、温度等の乾燥条件を調整することが好ましい。
【０１６６】
このようにして得られる高分子電解質膜の厚みは、特に制限はないが、燃料電池用隔膜として実用的である点で５〜３００μｍが好ましく、７〜１００μｍであればより好ましい。膜厚が５μｍ以上であると、実用的な強度の高分子電解質膜が得られるため好ましく、３００μｍ以下であると、膜抵抗自体が小さくなる高分子電解質膜が得られやすいので好ましい。膜厚は、高分子電解質組成物における高分子電解質の濃度及び支持基材上の塗膜の塗布厚により制御できる。
【０１６７】
（含浸法）
次に、含浸法により高分子電解質膜を形成する方法について説明する。
【０１６８】
高分子電解質膜は、例えば、高分子電解質組成物を多孔質基材に含浸させ複合化することにより、複合膜として形成することができる。このような方法によれば、膜の強度や柔軟性、耐久性を更に向上することができる。
【０１６９】
多孔質基材としては、上述の使用目的を満たすものであれば特に制限は無く、例えば多孔質膜、織布、不織布、フィブリル等が挙げられ、その形状や材質によらず用いることができる。多孔質基材の材質としては、耐熱性の観点や、物理的強度の補強効果を考慮すると、脂肪族系高分子、芳香族系高分子、または含フッ素高分子が好ましい。
【０１７０】
この場合、多孔質基材の膜厚は、１〜１００μｍが好ましく、３〜３０μｍがより好ましく、５〜２０μｍが更に好ましい。また、多孔質基材の孔径は、０．０１〜１００μｍが好ましく、０．０２〜１０μｍがより好ましい。さらに、多孔質基材の空隙率は、２０〜９８％が好ましく、４０〜９５％がより好ましい。
【０１７１】
多孔質基材の膜厚が１μｍ以上であると、複合化後の強度補強の効果あるいは、柔軟性や耐久性を付与するといった補強効果がより優れ、ガス漏れ（クロスリーク）が発生しにくくなる。また、該膜厚が１００μｍ以下であると、電気抵抗がより低くなり、得られた複合膜が固体高分子型燃料電池のイオン伝導膜として、より優れたものとなる。該孔径が０．０１μｍ以上であると、本発明の共重合体の充填がより容易となり、１００μｍ以下であると、共重合体への補強効果がより大きくなる。空隙率が２０％以上であると、イオン伝導性の抵抗がより小さくなり、９８％以下であると、多孔質基材自体の強度がより大きくなり補強効果がより向上するので好ましい。
【０１７２】
［ガス拡散層３］
ガス拡散層３は、固体高分子形燃料電池のガス拡散層としての機能を有するものであれば、特に制限なく用いることができる。中でも、多孔質性のカーボン織布、カーボン不織布またはカーボンペーパーが、原料ガスを触媒へ効率的に輸送するために好ましい。
【０１７３】
ガス拡散層３の厚みについては特に制限はないが、ガス拡散性の観点から、１０〜１０００μｍであることが好ましく、５０〜５００μｍであることがより好ましく、１００〜３００μｍであることが更に好ましい。
【０１７４】
［ガスケット４］
ガスケット４には固体高分子形燃料電池のガスケットとしての機能を有するものであれば、特に制限なく用いることができる。ガスケット４を形成する材料としては、例えば、アクリル変性シリコーン樹脂、エポキシ樹脂、ウレタン樹脂が挙げられる。なお、ガスケット４の厚みは、高分子電解質膜１とセパレータ５の間を確実にシールできる程度のものであることが好ましい。
【０１７５】
［セパレータ５］
セパレータ５は固体高分子形燃料電池のセパレータとしての機能を有するものであれば、特に制限なく用いることができる。セパレータ５を形成する材料としては、例えば、カーボン系材料、金属系材料が挙げられる。中でも、電子伝導性が高く、電気化学反応で生じる電圧のロスが極力抑制できるものが好ましい。また、燃料電池の運転開始から定常運転までの起動性を高める観点から、高い熱伝導率を有する材料が好ましく、燃料ガスの散逸を防止するため、高いガスバリア性を有する材料が好ましい。
【０１７６】
以上説明した固体高分子形燃料電池１００は、本実施形態の触媒層を備えるため、発電性能に優れる。なお、固体高分子形燃料電池１００は、燃料として水素ガス又は改質水素ガスを使用する形式はもとより、メタノールを用いる各種の形式で使用可能である。
【０１７７】
＜膜−電極接合体１０及び固体高分子型燃料電池１００の製造方法＞
次に、膜−電極接合体１０及び固体高分子型燃料電池１００の製造方法の好適な例について、膜−電極接合体１０及び固体高分子型燃料電池１００中の触媒層２の一方のみが本実施形態の触媒層に係るものである場合を例として説明する。
【０１７８】
［膜−電極接合体の製造方法］
図２は、本実施形態の触媒層を備える膜−電極接合体（ＭＥＡ）の好適な製造方法を説明するための断面図である。
【０１７９】
本実施形態の触媒層を備える膜−電極接合体１０は、例えば、高分子電解質膜１上に第一の触媒層６を形成し、第一の積層体２０を得る工程（図２の（ａ）を参照）と、ガス拡散層３上に、本実施形態の触媒層に係る第二の触媒層２を形成し、第二の積層体３０を得る工程（図２の（ａ）を参照）と、第一の積層体２０及び第二の積層体３０を、第一の積層体２０の主面のうち第一の触媒層６が形成された面とは反対の面と、第二の積層体３０の主面のうち第二の触媒層２が形成された面と、が接触するように積層し、加熱加圧する工程（図２の（ｂ）を参照）と、を備える方法により製造できる。
【０１８０】
このような製造方法によれば、発電性能に優れた燃料電池を作製できる膜−電極接合体１０を容易に製造することができる。
【０１８１】
以下、各工程について更に詳細に説明する。
【０１８２】
高分子電解質膜１上に第一の触媒層６を形成し、第一の積層体２０を形成する工程においては、まず、高分子電解質膜を準備する。なお、高分子電解質膜は、例えば上述の方法により作製することができる。また、触媒層塗布時の膨潤による皺発生防止の観点から、高分子電解質膜が別の支持基材上と貼り合わされた状態であるのも好適な態様である。この場合、第一の触媒層６を形成後に支持基材から剥離して使用すればよい。
【０１８３】
次に、触媒並びに必要に応じ高分子電解質及び溶媒等の所望の成分を混合し、これらを含有する触媒インク（β）を調整する。なお、当該溶媒としては、例えば、水、１級〜３級のアルコール類、エチレングリコールモノメチルエーテル、エチレングリコールモノエチルエーテル、プロピレングリコールモノメチルエーテル、プロピレングリコールモノエチルエーテル等のアルキレングリコールモノアルキルエーテル類、ジメチルホルムアミド（ＤＭＦ）、ジメチルアセトアミド（ＤＭＡｃ）、Ｎ−メチル−２−ピロリドン（ＮＭＰ）、ジメチルスルホオキシド（ＤＭＳＯ）等の非プロトン性極性溶媒が挙げられるが、中でも水又は水とアルコール類との混合溶媒が好ましい。
【０１８４】
そして、得られた触媒インク（β）を、高分子電解質膜１上に塗布し、乾燥させることで、触媒層６が形成された高分子電解質膜１、すなわち、図２の（ａ）に示すような積層体２０を得る。具体的な方法としては例えば、Ｊ．  Ｅｌｅｃｔｒｏｃｈｅｍ．  Ｓｏｃ．：Ｅｌｅｃｔｒｏｃｈｅｍｉｃａｌ  Ｓｃｉｅｎｃｅ  ａｎｄ  Ｔｅｃｈｎｏｌｏｇｙ，１９８８，１３５（９），２２０９に記載されている方法等が挙げられる。また、高分子電解質膜１上への触媒インクの塗布方法に特に制限はないが、例えば、スプレー法、ダイコート法、スクリーン印刷法、インクジェット法、転写法等の方法が挙げられる。高分子電解質膜１と触媒層６との接着性の観点からは、スプレー法、ダイコート法により塗布することが好ましい。
【０１８５】
ガス拡散層３上に、本実施形態の触媒層に係る第二の触媒層２を形成し、第二の積層体３０を得る工程においては、まず、ガス拡散層３を準備する。
【０１８６】
そして、上記同様に触媒インク（β）を準備し、当該触媒インク（β）を、ガス拡散層３上に塗布し、乾燥させることで、触媒層が形成されたガス拡散層３を得る。なお、ここで、塗布方法及びその好ましい例等は、触媒層６の形成方法と同様である。
【０１８７】
次に、触媒層が形成されたガス拡散層３を、有機溶媒（Ａ）を含有する溶液中に浸漬後、取出し、付着溶液を拭き取ることにより、上記触媒層中に有機溶媒（Ａ）を特定の割合で含有させ、本実施形態に係る触媒層を得る。すなわち、これにより、図２の（ａ）に示すような、本実施形態に係る触媒層２と、当該触媒層２が積層された第二の積層体３０を得ることができる。
【０１８８】
ここで、有機溶媒（Ａ）を含有する溶液としては、例えば、有機溶媒（Ａ）を含有する水溶液が挙げられる。なお、溶液中の有機溶媒（Ａ）の含有量は、溶液の全質量に対して、１〜７５質量％であることが好ましく、３〜６０質量％であることがより好ましく、５〜５０質量％であることが更に好ましい。また、浸漬時間は、１〜６０分であることが好ましく、２〜３０分であることがより好ましく、３〜１５分であることが生産性の観点からも更に好ましい。浸漬時の溶液温度は、５〜５０℃であることが好ましく、１０〜４０℃であることがより好ましい。
【０１８９】
第一の積層体２０及び第二の積層体３０を、第一の積層体２０の主面のうち第一の触媒層６が形成された面とは反対の面と、第二の積層体３０の主面のうち第二の触媒層２が形成された面と、が接触するように積層し、加熱加圧する工程においては、まず、図２の（ｂ）に示すように、第一の積層体２０及び第二の積層体３０を、第一の積層体２０の主面のうち第一の触媒層６が形成された面とは反対の面と、第二の積層体３０の主面のうち第二の触媒層２が形成された面と、が接触するように積層する。
【０１９０】
ここで、必要に応じて、図２の（ｂ）に示すように、第一の積層体２０の主面のうち第一の触媒層６が形成された面にガス拡散層３を積層してもよい。
【０１９１】
そして、積層方向から、加熱加圧することにより、第一の積層体２０、第二の積層体３０及び必要に応じて積層したガス拡散層３が接合され、膜−電極接合体１０を得ることができる。
【０１９２】
このような方法によれば、加熱加圧により高分子電解質膜１と接着される触媒層２が、本実施形態に係る触媒層であることから、加熱加圧によって接合する場合であっても、触媒層２と高分子電解質膜１との接着性に優れ、結果として、発電特性に優れる固体高分子型燃料電池を製造できる膜−電極接合体１０を得ることができる。
【０１９３】
ここで、加熱加圧の際の温度及び圧力は、５０〜２５０℃及び１〜１００ＭＰａであることが好ましく、８０〜２００℃及び３〜７０ＭＰａであることがより好ましく、１００〜１８０℃、３〜５０ＭＰａであることが更に好ましい。
【０１９４】
また、上述の方法においては、触媒層２が本実施形態に係る触媒層である場合について説明したが、触媒層２及び触媒層６の両方が本実施形態に係る触媒層であってもよい。この場合、得られた第一の積層体２０を、第二の積層体３０を作製する場合と同様に、有機溶媒（Ａ）を含有する溶液に浸漬させればよい。
【０１９５】
また、上述の方法においては、触媒層を形成した後、有機溶媒（Ａ）を含有する溶液に浸漬させることにより、本実施形態に係る触媒層を作製しているが、例えば、触媒インク（β）にあらかじめ所定量の有機溶媒（Ａ）を含有させる方法により、本実施形態に係る触媒層を形成させてもよい。
【０１９６】
さらに、あらかじめ有機溶媒（Ａ）を含有させた高分子電解質１を用いて第一の積層体２０を準備するとともに、有機溶媒（Ａ）を含有させない状態の第二の積層体３０、すなわち、上述した触媒層が形成されたガス拡散層３を準備し、それらを上記と同様に積層して加熱加圧することにより、高分子電解質膜１に含まれている有機溶媒（Ａ）を、加熱加圧時等の際に触媒層に移行させることによって、本実施形態に係る触媒層を形成させることもできる。この方法においては、高分子電解質膜１は、触媒層への移行が可能な程度の有機溶媒（Ａ）を含むようにする。
【０１９７】
以上、本実施形態の触媒層を備える膜−電極接合体（ＭＥＡ）の好適な製造方法を説明したが、膜−電極接合体１０の製造方法はこれに限定されるものではない。例えば、高分子電解質膜１の両面に、本実施形態に係る触媒層２を形成させた後、両面に触媒層２が形成された高分子電解質１を、１対のガス拡散層３で挟持し、加熱加圧する方法などによっても膜−電極接合体１０を製造することができる。また本実施形態に係る触媒層と、当該触媒層が積層された、支持基材、電解質膜又はガス拡散層とを備える積層体のうちの好適なものを適宜使用することにより、積層順や工程等を変更することもできる。
【０１９８】
［固体高分子形燃料電池１００の製造方法］
固体高分子形燃料電池１００は、例えば、上述のようにして得られた膜−電極接合体１０をセパレータ５で挟持し、高分子電解質膜１とセパレータ５の間をガスケット４でシールすることにより製造できる。
【０１９９】
以上、本発明の好適な実施形態について説明したが、本発明は、上記実施形態に限定されるものではない。
【実施例】
【０２００】
以下に本発明を実施例により説明するが、本発明はこれらの実施例に限定されるものではない。
【０２０１】
＜物性測定方法＞
ここで、実施例における物性測定方法は以下のとおりとした。
【０２０２】
［イオン交換容量の測定］
加熱温度１０５℃に設定されたハロゲン水分率計を用いて、測定に供する高分子電解質膜の乾燥質量を求めた。次いで、この高分子電解質膜を０．１ｍｏｌ／Ｌ水酸化ナトリウム水溶液５ｍＬに浸漬した後、更に５０ｍＬのイオン交換水を加え、２時間放置した。その後、この高分子電解質膜が浸漬された溶液に、０．１ｍｏｌ／Ｌの塩酸を徐々に加えることで滴定を行い、中和点を求めた。そして、高分子電解質膜の乾燥質量と上記の中和に要した塩酸の量から、高分子電解質膜のイオン交換容量（単位：ｍｅｑ／ｇ）を算出した。
【０２０３】
［分子量の測定］
ゲルパーミエーションクロマトグラフィー（ＧＰＣ）により、ポリスチレン換算の数平均分子量（Ｍｎ）、重量平均分子量（Ｍｗ）を測定した。なお、ＧＰＣの分析条件は下記とした。
【０２０４】
（条件）
ＧＰＣ測定装置：島津製作所社製  Ｐｒｏｍｉｎｅｎｃｅ  ＧＰＣシステム；
カラム：東ソー社製  ＴＳＫｇｅｌ  ＧＭＨＨＲ−Ｍ（３００ｍｍ（カラムの長さ）×７．８ｍｍ（カラムの径）、５μｍ（充填剤の径））；
カラム温度：４０℃；
移動相溶媒：ＤＭＦ（ＬｉＢｒを１０ｍｍｏｌ／ｄｍ３になるように添加）；
溶媒流量  ：０．５ｍＬ／ｍｉｎ；
検出器  ：ＲＩ
【０２０５】
＜高分子電解質膜の製造＞
［合成例］
共沸蒸留装置を備えたフラスコに、窒素雰囲気下、４，４’−ジヒドロキシ−１，１’−ビフェニル５２．８ｇ（２８４ｍｍｏｌ）、炭酸カリウム４３．１ｇ（３１２ｍｍｏｌ）、Ｎ−メチルピロリドン５００ｇ、トルエン２５０ｇを加えた。バス温１６０℃で３．５時間トルエンを加熱還流することで系内の水分を共沸脱水した。生成した水とトルエンを留去した後、１２０℃まで放冷し、４，４’−ジクロロジフェニルスルホン１１４ｇ（３９７ｍｍｏｌ）を加えた。バス温を１８０℃に昇温し、７時間保温撹拌した。放冷後、反応液を、メタノール２５０３ｇと６ｍｏｌ／Ｌ塩酸５０１ｇとの混合溶液に加え、析出した沈殿を濾過した後、イオン交換水で中性になるまで洗浄し、乾燥した。得られた粗生成物１４８ｇをＮ−メチルピロリドン５００ｇに溶解し、不溶物を濾過した後、メタノール２５０３ｇと６ｍｏｌ／Ｌ塩酸５０１ｇとの混合溶液に加え、析出した沈殿を濾過した後、イオン交換水で中性になるまで洗浄し、メタノールで洗浄し、乾燥し下記式（Ｅ）で表されるイオン交換基を実質的に有しないセグメントを誘導する前駆体１４４ｇを得た。
【０２０６】
なお、当該前駆体の分子量をＧＰＣにより測定したところ、Ｍｎが１４００であり、Ｍｗが２８００であった。
【化２３】
2012134138.tif 000027
【０２０７】
ここで、式（Ｅ）中、ｎは繰り返し単位数を表す。
【０２０８】
次に、アルゴン雰囲気下、フラスコに無水臭化ニッケル７．０７ｇ（３２．４ｍｍｏｌ）、Ｎ−メチルピロリドン４００ｇを加え、内温６５℃で攪拌した。無水臭化ニッケルが溶解したのを確認した後、バス温を５０℃に冷却し、２，２’−ビピリジル６．０６ｇ（３８．８ｍｍｏｌ）、イオン交換水０．４７ｇを加え、ニッケル含有溶液を調製した。
【０２０９】
アルゴン雰囲気下、フラスコに上記式（Ｅ）で表されるイオン交換基を実質的に有しないセグメントを誘導する前駆体１３．４ｇ、４，４’−ジクロロビフェニル−２，２’−ジスルホン酸ジ（２，２−ジメチルプロピル）８０．０ｇ（１５３ｍｍｏｌ）、亜鉛粉末１５．９ｇ（２４３ｍｍｏｌ）、Ｎ−メチルピロリドン１２００ｇを加え５０℃に調整した。得られた溶液に、メタンスルホン酸１質量部とＮ−メチルピロリドン９質量部との混合溶液３．５１ｇ、を加え、５０℃で３０分間撹拌した。これに、上記ニッケル含有溶液を注ぎ込み、５０℃で６時間重合反応を行い、黒色の重合溶液を得た。
【０２１０】
得られた重合溶液を、２ｍｏｌ／Ｌ塩酸水溶液６７２０ｇに投入し、室温で１時間撹拌した。生じた沈殿を濾過した後、２ｍｏｌ／Ｌ塩酸水溶液３２００ｇを加え、室温で３０分間撹拌し、濾過し、イオン交換水で濾液のｐＨが４を越えるまで洗浄した。得られた粗ポリマーに、イオン交換水１６００ｇと、メタノール１６００ｇを加え、バス温９０℃で１時間加熱撹拌した。粗ポリマーをろ過し、イオン交換水で洗浄、乾燥することで、スルホン酸前駆基（スルホン酸（２，２−ジメチルプロピル）基）を有するポリマー（Ｆ）８１．６ｇを得た。
【０２１１】
次に、以下のようにしてスルホン酸前駆基をスルホ基に変換した。
【０２１２】
まず、上述のようにして得られたスルホン酸前駆基を有するポリマー（Ｆ）４０．３ｇ、イオン交換水９９．２ｇ、無水臭化リチウム２６．６ｇ（３０６ｍｍｏｌ）及びＮ−メチルピロリドン８２６ｇをフラスコに入れ、バス温１２６℃で１２時間加熱撹拌し、ポリマー溶液を得た。得られたポリマー溶液を６ｍｏｌ／Ｌ塩酸水溶液３９７０ｇに投入し、１時間攪拌した。析出した粗ポリマーを濾過し、メタノール５０質量部と６ｍｏｌ／Ｌ塩酸水溶液５０質量部との混合溶液１９８５ｇで洗浄する操作を３回繰り返した。その後、濾液のｐＨが４を越えるまでイオン交換水で洗浄した。続いて、得られたポリマーに大量のイオン交換水を加え、内温９０℃以上に昇温し、約１５分間加熱保温し濾過する洗浄操作を、７回繰り返した。得られたポリマーを乾燥することにより下記式（ｉ）で示される繰り返し単位と、下記式（ｉｉ）で示されるセグメントとを含むポリマー（ＢＣＰ）を得た。
【化２４】
2012134138.tif 000028
【化２５】
2012134138.tif 000029
【０２１３】
ここで、式（ｉｉ）中、ｎは繰り返し単位数を表す。
【０２１４】
なお、得られたポリマー（ＢＣＰ）の重合度及びイオン交換容量は以下のとおりであった。
共重合体Ｍｗ  ：８３７０００
イオン交換容量：４．８ｍｅｑ／ｇ
【０２１５】
［製膜］
上記合成例で得られた、ポリアリーレン系ブロック共重合体ＢＣＰをＮ−メチルピロリドンに溶解して、濃度が５．５ｗｔ％の溶液を調製した。得られた溶液を、支持基材のＰＥＴ（東洋紡績社製ＰＥＴフィルム、Ｅ５０００グレード厚さ１００μｍ）を用いて、後述の製膜条件に記載の方法で膜厚約２０μｍの高分子電解質膜を作製した。
【０２１６】
（製膜条件）
キャスト製膜について、連続乾燥炉を用いて行った。すなわち、高分子電解質溶液を、膜厚可変型ドクターブレードを用いて所望の膜厚へと調整し、支持基材上に連続的に流延塗布して、連続的に乾燥炉（設定温度１００℃、該乾燥炉の温度誤差は設定温度に対して−２℃以内であり、乾燥炉全体の温度分布（加熱ゾーン）は９８〜１００℃である）へと入れていき、大部分の溶媒を除去した。なお、乾燥時間（高分子電解質膜が乾燥炉に入炉してから出炉するまでの時間）は、３３分とした。乾燥後の高分子電解質膜を２Ｎ硫酸水溶液に２時間浸漬後、イオン交換水で洗浄して、更に風乾することで、高分子電解質膜を作製した。
【０２１７】
＜実施例１、２及び比較例１：燃料電池の製造及びその評価＞
［触媒インクの製造］
まず、膜−電極接合体を製造するために必要な触媒インクを作製した。すなわち、市販の５質量％ナフィオン溶液（高分子電解質の溶液、溶媒：水と低級アルコールの混合物）６ｍＬに、５０質量％白金が担持された白金担持カーボンを１．００ｇ投入した後、さらにエタノールを１３．２ｍＬ加えた。これにより得られた混合物を１時間超音波処理した後、スターラーで５時間攪拌して触媒インクを得た。なお、市販の５質量％ナフィオン溶液中における溶媒の質量含有率を分析したところ、ナフィオン溶液の総質量に対して、２−プロパノール約４３質量％、エタノール約３１質量％及び水約２２質量％であった。
【０２１８】
［触媒層の形成］
次に、上述した製造方法で得られた高分子電解質膜の片面の中央部における５．２ｃｍ角の領域に、スプレー法により上記の触媒インクＡを塗布した。この際、吐出口から膜までの距離は６ｃｍとし、ステージ温度は７５℃に設定した。同様の方法で８回の重ね塗りを行った後、塗布物をステージ上に１５分間放置し、これにより溶媒を除去してアノード触媒層を形成させた。得られたアノード触媒層は、その組成と塗布質量から算出して０．６ｍｇ／ｃｍ２の白金を含有する。続いて、カソード触媒層として、ガス拡散層側に同様に触媒インクを塗布して、０．６ｍｇ／ｃｍ２の白金を含むカソード触媒層を形成したガス拡散層を得た。
【０２１９】
（実施例１）
上述のようにして得られた、カソード触媒層が塗布されたガス拡散層を、有機溶媒（Ａ）としてジエチレングリコールモノエチルエーテル５０％の水溶液中に５分間浸漬後取出し、付着水を拭き取った。このカソード触媒層に含まれるジエチレングリコールモノエチルエーテルの含有率は、カソード触媒層の総質量を基準として０．４質量％であった。該カソード触媒層が塗布されたガス拡散層と、アノード触媒層が塗布された電解質膜を１３０℃、４分間熱プレスし膜−電極接合体を作製した。
【０２２０】
（実施例２）
実施例１の有機溶媒（Ａ）としてジエチレングリコールモノエチルエーテルの水溶液濃度を５％とした以外は、実施例１と同様の手法で実施した。このカソード触媒層に含まれるジエチレングリコールモノエチルエーテルの含有率は、カソード触媒層の総質量を基準として０．０６質量％であった。
【０２２１】
（比較例１）
カソード触媒層が塗布されたガス拡散層に何も処理せず、実施例１と同様の方法で膜−電極接合体を得た。
【０２２２】
［燃料電池の特性評価］
得られた膜−電極接合体を用いて燃料電池を作製し、評価した。具体的には、０．２Ｖでの電流密度（Ａ／ｃｍ２）を比較した。該評価では高い電流密度が得られるほど、燃料電池としての発電特性が高いことを意味する。評価結果を表４に示す。
【０２２３】
【表４】
2012134138.tif 000030
【０２２４】
実施例１、２は比較例１に比べ電流密度が高いことを確認した。すなわち、実施例１、２の触媒層によれば、燃料電池材料として用いた場合に高い発電特性が発現される。
【符号の説明】
【０２２５】
１…高分子電解質膜、２，６…触媒層、３…ガス拡散層、４…ガスケット、５…セパレータ、１０…膜−電極接合体（ＭＥＡ）、２０…第一の積層体、３０…第二の積層体、１００…固体高分子形燃料電池（燃料電池単セル）。
【図１】
2012134138.tif 000032
【図２】
2012134138.tif 000033